(57)【要約】      （修正有）【課題】結晶性の高い酸化物半導体膜を成膜する。【解決手段】複数の結晶粒を有する多結晶酸化物を含むスパッタリング用ターゲット１００を用いて、スパッタリング法によって成膜された、単結晶領域を有する酸化物半導体膜１０４を提供する方法であって、スパッタリング用ターゲットに含まれる複数の結晶粒は、結晶の結合が弱く劈開する面、または、結晶の結合が弱く劈開しやすい面を有するため、当該スパッタリング用ターゲットにイオン１１０を衝突させることで、複数の結晶粒の劈開面が劈開して、平板状のスパッタリング粒子１０２が得られる。得られた平板状のスパッタリング粒子が、被成膜面上に堆積することで酸化物半導体膜が成膜される。平板状のスパッタリング粒子は、結晶粒の一部を剥離することで形成されるため、高い結晶性を有する酸化物半導体膜とすることができる。【選択図】図１
2018139316.tif 000002
【特許請求の範囲】
【請求項１】
絶縁層上の第１の酸化物半導体層と、
前記第１の酸化物半導体層上の第２の酸化物半導体層と、
前記第２の酸化物半導体層上のソース電極層及びドレイン電極層と、
前記酸化物半導体層上面、前記ソース電極層上面及び前記ドレイン電極層上面と接する領域を有する第３の酸化物半導体層と、を有し、
前記第１乃至前記第３の酸化物半導体層はそれぞれ、ゲート電極層と重なる領域を有し、
前記第１乃至前記第３の酸化物半導体層はそれぞれ、インジウム、ガリウム及び亜鉛を有し、
前記第３の酸化物半導体膜の対向する端部の一方は、前記ソース電極層上に位置し、
前記第３の酸化物半導体膜の対向する端部の他方は、前記ドレイン電極層上に位置する、ことを特徴とする半導体装置。
【請求項２】
請求項１において、
前記第３の酸化物半導体膜におけるガリウムの割合は、前記第２の酸化物半導体膜におけるガリウムの割合よりも大きく、
前記第２の酸化物半導体膜におけるインジウムの割合は、前記第３の酸化物半導体膜に
おけるインジウムの割合よりも大きい、ことを特徴とする半導体装置。
【請求項３】
請求項１または請求項２において、
前記第１乃至前記第３の酸化物半導体層の少なくとも一は、被形成面に垂直なｃ軸を有する、ことを特徴とする半導体装置。
【発明の詳細な説明】
【技術分野】
【０００１】
本明細書で開示する発明は、物、方法、製造方法、プロセス、マシーン、マニュファクチ
ャー、または、組成物（コンポジション  オブ  マター）に関する。特に、本発明は、例
えば、半導体装置、表示装置、発光装置、それらの駆動方法、または、それらの作製方法
に関する。特に、本発明は、例えば、半導体装置に含まれる酸化物半導体膜及びその成膜
方法に関する。
【０００２】
なお、本明細書等において半導体装置とは、半導体特性を利用することで機能しうる装置
全般を指し、電気光学装置、半導体回路及び電子機器は全て半導体装置である。
【背景技術】
【０００３】
絶縁表面を有する基板上に形成された半導体薄膜を用いてトランジスタを構成する技術が
注目されている。該トランジスタは集積回路（ＩＣ）や画像表示装置（単に表示装置とも
表記する）のような電子デバイスに広く応用されている。トランジスタに適用可能な半導
体薄膜としてシリコン系半導体材料が広く知られているが、その他の材料として酸化物半
導体が注目されている。
【０００４】
例えば、特許文献１には、電子キャリア濃度が１０１８／ｃｍ３未満である、Ｉｎ、Ｇａ
、及びＺｎを含む非晶質酸化物半導体膜を用いたトランジスタが開示されており、当該酸
化物半導体膜の成膜方法としてはスパッタリング法が最適とされている。
【０００５】
酸化物半導体膜を用いたトランジスタは、比較的容易にトランジスタ特性を得られるもの
の、酸化物半導体膜が非晶質化しやすく物性が不安定であるため、信頼性の確保が困難で
ある。
【０００６】
一方、結晶性酸化物半導体膜を用いたトランジスタは、非晶質酸化物半導体膜を用いたト
ランジスタと比較して、優れた電気特性及び信頼性を有することが報告されている（非特
許文献１）
【先行技術文献】
【特許文献】
【０００７】
【特許文献１】特開２００６−１６５５２８号公報
【非特許文献】
【０００８】
【非特許文献１】Ｓｈｕｎｐｅｉ  Ｙａｍａｚａｋｉ，  Ｊｕｎ  Ｋｏｙａｍａ，  Ｙｏｓｈｉｔａｋａ  Ｙａｍａｍｏｔｏ  ａｎｄ  Ｋｅｎｊｉ  Ｏｋａｍｏｔｏ，  ”Ｒｅｓｅａｒｃｈ，  Ｄｅｖｅｌｏｐｍｅｎｔ，  ａｎｄ  Ａｐｐｌｉｃａｔｉｏｎ  ｏｆ  Ｃｒｙｓｔａｌｌｉｎｅ  Ｏｘｉｄｅ  Ｓｅｍｉｃｏｎｄｕｃｔｏｒ”  ＳＩＤ  ２０１２  ＤＩＧＥＳＴ  ｐｐ１８３−１８６
【発明の概要】
【発明が解決しようとする課題】
【０００９】
本発明の実施形態の一態様は、結晶性の高い酸化物半導体膜を提供することを課題の一と
する。
【００１０】
または、本発明の実施形態の一態様は、結晶性の高い酸化物半導体膜を用いた信頼性の高
い半導体装置を提供することを課題の一とする。
【００１１】
または、本発明の実施形態の一態様は、オフ電流の低いトランジスタを提供することを課
題の一とする。または、本発明の実施形態の一態様は、ノーマリーオフ特性を有するトラ
ンジスタを提供することを課題の一とする。または、本発明の実施形態の一態様は、しき
い値電圧の変動や劣化の少ないトランジスタを提供することを課題の一とする。
【００１２】
または、本発明の実施形態の一態様は、生産性の高い酸化物半導体膜を形成する半導体装
置の製造方法を提供することを課題の一とする。
【００１３】
なお、これらの課題の記載は、他の課題の存在を妨げるものではない。なお、本発明の一
態様は、これらの課題の全てを解決する必要はないものとする。なお、これら以外の課題
は、明細書、図面、請求項などの記載から、自ずと明らかとなるものであり、明細書、図
面、請求項などの記載から、これら以外の課題を抽出することが可能である。
【課題を解決するための手段】
【００１４】
開示する発明の一態様は、複数の結晶粒を有する多結晶酸化物を含むスパッタリング用タ
ーゲットを用いて、スパッタリング法によって成膜された、単結晶領域を有する酸化物半
導体膜である。
【００１５】
ここで、スパッタリング用ターゲットに含まれる複数の結晶粒は、結晶の結合が弱く劈開
する面、または、結晶の結合が弱く劈開しやすい面（以下、双方を単に劈開面と表記する
）を有するため、当該スパッタリング用ターゲットにイオンを衝突させることで、複数の
結晶粒の劈開面が劈開して、平板状のスパッタリング粒子が得られる。得られた平板状の
スパッタリング粒子が、被成膜面上に堆積することで酸化物半導体膜が成膜される。平板
状のスパッタリング粒子は、結晶粒の一部を剥離（分離）することで形成されるため、高
い結晶性を有する。
【００１６】
より具体的には、例えば以下の構成を有する。
【００１７】
本発明の一態様は、インジウム、ガリウム及び亜鉛からなる結晶構造を有する単結晶領域
を含み、単結晶領域に含まれる結晶構造は、ａ−ｂ面において六角形の格子を有する結合
を有し、被成膜面に垂直なｃ軸を有する酸化物半導体膜である。
【００１８】
また、本発明の一態様は、非晶質膜上に形成され、インジウム、ガリウム及び亜鉛からな
る結晶構造を有する単結晶領域を含み、且つ、膜中に結晶粒界を有さず、単結晶領域に含
まれる結晶構造は、ａ−ｂ面において六角形の格子を有する結合を有し、被成膜面に垂直
なｃ軸を有する酸化物半導体膜である。
【００１９】
また、本発明の一態様は、非晶質絶縁膜上に形成され、インジウム、ガリウム及び亜鉛か
らなる結晶構造を有する単結晶領域を含み、且つ、膜中に結晶粒界を有さず、単結晶領域
に含まれる結晶構造は、ａ−ｂ面において六角形の格子を有する結合を有し、被成膜面に
垂直なｃ軸を有する酸化物半導体膜である。
【００２０】
また、本発明の一態様は、インジウム、ガリウム及び亜鉛を含む結晶性の第１の酸化物半
導体膜と、第１の酸化物半導体膜上に形成され、インジウム、ガリウム及び亜鉛を含む第
２の酸化物半導体膜と、を有し、少なくとも第２の酸化物半導体膜は、インジウム、ガリ
ウム及び亜鉛からなる結晶構造を有する単結晶領域を含み、且つ、膜中に結晶粒界を有さ
ず、単結晶領域に含まれる結晶構造は、ａ−ｂ面において六角形の格子を有する結合を有
し、被成膜面に垂直なｃ軸を有し、第１の酸化物半導体膜と、第２の酸化物半導体膜とは
、異なる組成で表される膜である酸化物半導体膜である。
【００２１】
また、本発明の他の一態様は、チャネルを形成する酸化物半導体膜と、ゲート電極層と、
酸化物半導体膜とゲート電極層との間に設けられたゲート絶縁層と、酸化物半導体膜と電
気的に接続するソース電極層及びドレイン電極層と、を有し、酸化物半導体膜は、インジ
ウム、ガリウム及び亜鉛からなる結晶構造を有する単結晶領域を含み、且つ、膜中に結晶
粒界を有さず、単結晶領域に含まれる結晶構造は、ａ−ｂ面において六角形の格子を有す
る結合を有し、被成膜面に垂直なｃ軸を有する半導体装置である。
【００２２】
また、本発明の他の一態様は、複数の結晶粒を有する多結晶酸化物を含むスパッタリング
用ターゲットを用い、スパッタリング用ターゲットの表面と被成膜面に接して、イオン化
したガスを含むプラズマ空間を形成し、スパッタリング用ターゲットの表面に、イオン化
したガスを衝突させて、複数の結晶粒のａ−ｂ面でなる劈開面から六角形状の平面を有す
る平板状のスパッタリング粒子を剥離し、六角形の辺に沿って正又は負に帯電させて、平
板状のスパッタリング粒子を被成膜面に移動させ、六角形の一辺と、隣接する他の六角形
の一辺と、が接するように平板状のスパッタリング粒子を複数配置することで、単結晶領
域を有する酸化物半導体膜を成膜する酸化物半導体膜の成膜方法である。
【発明の効果】
【００２３】
本発明の一態様によって、結晶性の高い酸化物半導体膜及びその成膜方法を提供すること
ができる。
【００２４】
また、本発明の一態様によって、結晶性の高い酸化物半導体膜を用いた信頼性の高い半導
体装置を提供することができる。
【図面の簡単な説明】
【００２５】
【図１】スパッタリング用ターゲットを用いた成膜の様子を示す概念図。
【図２】結晶性酸化物半導体膜の平面拡大図及び断面拡大図。
【図３】結晶性酸化物半導体膜の積層構造を示す図。
【図４】Ｉｎ−Ｇａ−Ｚｎ酸化物の結晶構造の一例を示す図。
【図５】Ｉｎ−Ｇａ−Ｚｎ酸化物の結晶構造の一例を示す図。
【図６】スパッタリング用ターゲットの作製工程の一例を示すフロー図。
【図７】実施の形態に係る、トランジスタの構成例を説明する図。
【図８】実施の形態に係る、トランジスタの作製方法例を説明する図。
【図９】実施の形態に係る、トランジスタの構成例を説明する図。
【図１０】実施の形態に係る、トランジスタの構成例及びバンド図を説明する図。
【図１１】実施の形態に係る電子機器のブロック図を説明する図。
【図１２】実施の形態に係る電子機器の外観図を説明する図。
【図１３】本発明の一態様の半導体装置の回路図。
【図１４】本発明の一態様の半導体装置の回路図及び概念図。
【発明を実施するための形態】
【００２６】
以下では、本発明の実施の形態について図面を用いて詳細に説明する。但し、本発明は以
下の説明に限定されず、その形態及び態様を様々に変更し得ることは、当業者であれば容
易に理解される。従って、本発明は以下に示す実施の形態の記載内容に限定して解釈され
るものではない。
【００２７】
なお、本明細書で説明する各図において、各構成の大きさ、膜の厚さ、または領域は、明
瞭化のために誇張されている場合がある。よって、必ずしもそのスケールに限定されない
。
【００２８】
なお、本明細書等において、第１、第２等として付される序数詞は、便宜上用いるもので
あり、工程順または積層順等を示すものではない。また、本明細書等において発明を特定
するための事項として固有の名称を示すものではない。
【００２９】
（実施の形態１）
本実施の形態では、本発明の一態様に係る結晶性酸化物半導体膜及びその成膜方法につい
て、図１乃至図５を参照して説明する。
【００３０】
図１は、スパッタリング用ターゲット１００にイオン１１０が衝突し、結晶性を有するス
パッタリング粒子１０２が剥離し、被成膜面（ここでは、下地膜１０８の表面）へと移動
する様子を示した模式図である。
【００３１】
ここで、スパッタリング用ターゲット１００は、複数の結晶粒を有する多結晶酸化物を含
み、該複数の結晶粒は、ａ−ｂ面と平行な面に原子間の結合の弱い部分を有している。
【００３２】
このようなスパッタリング用ターゲット１００として、例えば、インジウム（Ｉｎ）、ガ
リウム（Ｇａ）、亜鉛（Ｚｎ）及び酸素（Ｏ）を含む化合物を材料として用いることがで
きる。なお、複数の結晶粒のそれぞれの粒径及び形状は、異なっていてもよい。
【００３３】
例えば、スパッタリング用ターゲット１００に含まれる多結晶酸化物の結晶が菱面体晶（
三方晶）または六方晶である場合、複数の結晶粒のそれぞれは、六角柱状の結晶構造を含
み、六角柱状の結晶構造の六方晶系表示におけるｃ軸が互いに不規則に配向している。な
お、本明細書等において、結晶構造のａ軸、ｂ軸、又はｃ軸とは、六方晶系表示における
ａ軸、ｂ軸又はｃ軸を意味する。なお、複数の結晶粒の配向性は、例えば電子後方散乱回
折法（ＥＢＳＤ：Ｅｌｅｃｔｒｏｎ  Ｂａｃｋｓｃａｔｔｅｒ  Ｄｉｆｆｒａｃｔｉｏｎ
Ｐａｔｔｅｒｎ）によって測定することができる。
【００３４】
そしてスパッタリング用ターゲット１００にイオン１１０を衝突させることで、結合の弱
い部分の原子間結合が切れて結晶粒がａ−ｂ面と平行な平面で劈開し、平板状のスパッタ
リング粒子１０２が剥離する。なお、図１では、説明の便宜のため、イオン１１０とスパ
ッタリング粒子１０２との大きさを模式的に図示しており、実際の大きさや縮尺とは異な
る。
【００３５】
例えば、スパッタリング用ターゲット１００に含まれる多結晶酸化物の結晶が菱面体晶（
三方晶）または六方晶である場合、結晶のａ−ｂ面に平行な面から劈開することで、前述
の平板状のスパッタリング粒子１０２は内角が１２０°である正六角形の面を有する六角
柱状となる。スパッタリング粒子１０２が六角柱状である場合、六角形の面と垂直な方向
が結晶のｃ軸方向である。ただし、平板状のスパッタリング粒子１０２は六角柱状に限定
されず、内角が６０°である正三角形の面を有する三角柱状、又はその他の多角柱状の場
合もある。
【００３６】
また、スパッタリング用ターゲット１００の表面と、被成膜面とに接して、イオン化した
ガスを含むプラズマ空間１０６が形成されている。プラズマ空間１０６が被成膜面に接す
るように形成されることで、スパッタリング粒子１０２を効率よく被成膜面に移動させる
ことができる。
【００３７】
イオン化したガスとしては、例えば酸素（Ｏ）を含むガス、不活性ガス（たとえば希ガス
など）を含むガス、又は酸素及び希ガス元素を含むガスを適用できる。希ガス元素として
、アルゴン（Ａｒ）などを適用することが好ましい。
【００３８】
また、イオン１１０は、酸素の陽イオンを用いる。また、酸素の陽イオンに加えて、希ガ
ス（例えば、アルゴン）の陽イオンを用いてもよい。イオン１１０として酸素の陽イオン
を用いることで、成膜時のプラズマダメージを軽減することができる。これにより、イオ
ン１１０がスパッタリング用ターゲット１００の表面に衝突した際に、スパッタリング用
ターゲット１００の結晶性が低下すること、又は非晶質化することを抑制できる。
【００３９】
また、希ガスの陽イオンとしては、例えばアルゴンイオン（Ａｒ＋）を用いることができ
る。
【００４０】
なお、図１では、説明の便宜のため、１個のイオン１１０を衝突させて１個のスパッタリ
ング粒子１０２を剥離しているが、複数個のイオン１１０が同時に又は異なるタイミング
でスパッタリング用ターゲット１００の表面に衝突し、１個のスパッタリング粒子１０２
が剥離する場合もある。また、１個のイオン１１０がスパッタリング用ターゲット１００
の表面に衝突して、複数のスパッタリング粒子１０２が剥離する場合もある。スパッタリ
ング用ターゲット１００の表面に衝突するイオン１１０の数に対する剥離するスパッタリ
ング粒子１０２の数は、例えばスパッタリング装置の電力によって変化する。
【００４１】
ここで、剥離したスパッタリング粒子１０２は、正又は負の極性に帯電していることが好
ましい。また、スパッタリング粒子１０２の六角形である一対の面が帯電していることが
好ましい。本実施の形態では、一例として、スパッタリング粒子１０２が正に帯電する場
合について説明する。ただし、これに限定されず、負に帯電する場合もある。
【００４２】
また、スパッタリング粒子１０２の拡大部１５１に示すように、六角柱状のスパッタリン
グ粒子１０２は、六角形の辺に沿って帯電している場合がある。スパッタリング粒子１０
２の六角形の辺に沿って帯電することにより、対向する電荷同士が反発し合い、プラズマ
空間１０６を飛翔するスパッタリング粒子１０２の変形を抑制し、平板状の形状を概略維
持することができる。なお、帯電していたスパッタリング粒子１０２が、スパッタリング
粒子１０２の電荷と逆の極性のプラズマにより中和され、その後、再度帯電する場合もあ
る。
【００４３】
また、複数のスパッタリング粒子１０２を剥離する場合、複数のスパッタリング粒子１０
２のそれぞれは、同一の極性に帯電していることが好ましい。
【００４４】
また、スパッタリング粒子１０２が帯電するタイミングは、特に限定されない。例えば、
イオン１１０の衝突時に帯電する場合がある。また、スパッタリング粒子１０２がプラズ
マ空間１０６のプラズマに曝されることで帯電する場合がある。また、イオン１１０が平
板状のスパッタリング粒子１０２の側面、上面または下面に結合することで帯電する場合
がある。
【００４５】
剥離したスパッタリング粒子１０２は、平板状の形状を概略維持しながら、プラズマ空間
１０６を介して被成膜面に移動する。上述したようにスパッタリング粒子１０２が電荷を
帯びている場合、スパッタリング粒子１０２の表面における電荷分布によってスパッタリ
ング粒子１０２の飛翔中の形状が概略維持される。このため、スパッタリング粒子１０２
は、あたかも凧のようにスパッタリング用ターゲット１００の表面と被成膜面との間を平
板状の形状を概略維持したまま移動し、平板状の形状を概略維持したまま被成膜面に到達
することができる。
【００４６】
図１では、下地膜１０８上に、スパッタリング粒子１０２が数層堆積して酸化物半導体膜
１０４が成膜される様子を示しており、下地膜１０８表面が被成膜面に相当する。なお、
図１では、すでに堆積したスパッタリング粒子１０２を点線で図示している。
【００４７】
剥離したスパッタリング粒子１０２が帯電している場合、被成膜面において、剥離したス
パッタリング粒子１０２が被成膜面上にすでに堆積したスパッタリング粒子１０２と互い
に反発することで、スパッタリング粒子１０２が堆積していない領域に移動して堆積する
。さらに、複数のスパッタリング粒子１０２が堆積した領域に別のスパッタリング粒子が
積層して堆積してもよい。このとき、堆積したスパッタリング粒子１０２に帯電していた
電荷が消失していてもよい。
【００４８】
被成膜面を有する基板は、１００℃以上８００℃以下、好ましくは３００℃以上に加熱さ
れている。成膜時の基板加熱温度が高いほど、得られる酸化物半導体膜の不純物濃度を低
減することができる。また、成膜時の基板加熱温度が高いほど、被成膜面でスパッタリン
グ粒子１０２のマイグレーションが起こりやすくなるため、酸化物半導体膜１０４中の原
子配列が整い、高密度化され、より結晶化度の高い酸化物半導体膜１０４を成膜すること
ができる。
【００４９】
スパッタリング粒子１０２が六角柱状である場合、成膜時の基板加熱温度を高温とするこ
とで、被成膜面でマイグレーションして、六角形の一辺と、隣接する六角形の一辺とが接
して六角柱状のスパッタリング粒子１０２が高密度に配置され、単結晶領域が形成される
ことがある。例えば、六角柱状のスパッタリング粒子が酸化物半導体膜１０４中に隙間な
く高密度に配置されることで、理想的には酸化物半導体膜１０４を単結晶酸化物半導体膜
とすることが可能となる。
【００５０】
このように、被成膜面において、スパッタリング粒子１０２同士が隣り合うように堆積す
ることにより、例えば透過型電子顕微鏡（ＴＥＭともいう）などにより観察した場合でも
粒界を確認することができない酸化物半導体膜１０４を形成することができる。また、ス
パッタリング粒子１０２は、ｃ軸が被成膜面と概略垂直になるように配列して堆積する。
従って、成膜される酸化物半導体膜の結晶部は、一つの結晶軸に対して配向することにな
る。例えば、結晶粒の劈開面がａ−ｂ面に平行な面である場合、酸化物半導体膜の結晶部
はｃ軸配向する。すなわち、被成膜面の法線ベクトルと酸化物膜に含まれる結晶部のｃ軸
とが平行になる。ただし、ａ軸はｃ軸を基準に回転が自在であるため、酸化物半導体膜に
含まれる複数の結晶部のａ軸方向は一様ではないこともある。
【００５１】
酸化物半導体膜１０４は、単結晶領域と非単結晶領域とを有し、且つ結晶粒界を有さない
単結晶−非単結晶混相膜とすることができる。又は、理想的には単結晶酸化物半導体膜と
することができる。なお、本明細書等では、透過型電子顕微鏡などにより観察した場合に
粒界を確認することができないことを、便宜的に結晶粒界を有さないとする。
【００５２】
なお、酸化物半導体膜１０４は絶縁表面上に成膜されることが好ましい。図１では、下地
膜１０８が絶縁膜であることが好ましい。あるいは、被成膜面を有する基板は、成膜装置
内において電気的に浮遊状態にあることが好ましい。これにより、被成膜面に堆積したス
パッタリング粒子に帯電する電荷が消失しにくくなる。
【００５３】
スパッタリング装置における成膜室は、酸化物半導体にとって不純物となる水等を可能な
限り除去すべくクライオポンプのような吸着式の真空排気ポンプを用いて高真空排気（５
×１０−７Ｐａ乃至１×１０−４Ｐａ程度まで）することが好ましい。または、ターボ分
子ポンプとコールドトラップを組み合わせて排気系からチャンバー内に気体が逆流しない
ようにしておくことが好ましい。
【００５４】
また、成膜は、酸素ガス雰囲気で行うことが好ましい。酸素ガス雰囲気で成膜することで
、プラズマダメージが軽減され、また、希ガスなどの余分な原子が含まれなくなるため、
結晶化度の高い酸化物半導体膜が成膜されやすくなる。但し、成膜雰囲気は、酸素ガスと
希ガスの混合雰囲気としてもよい。その場合は、酸素ガスの割合は３０体積％以上、好ま
しくは５０体積％以上、さらに好ましくは８０体積％以上とする。
【００５５】
なお、成膜室内を高真空排気するのみならず、酸素ガスやアルゴンガス等の成膜ガスとし
て、露点が−４０℃以下、好ましくは−８０℃以下、より好ましくは−１００℃以下にま
で高純度化したガスを用いることで酸化物半導体膜に水分等が取り込まれることを可能な
限り防ぐことができる。
【００５６】
成膜中において、酸素流量が多く、チャンバー内の圧力が高いと、酸素イオンが平板状の
スパッタリング粒子に付着し、多くの酸素を表面に有する状態とすることができる。この
付着した酸素が抜けてしまう前に他の平板状のスパッタリング粒子が積層されるため、膜
中に酸素を多く含ませることができる。この表面吸着した酸素は酸化物半導体中の酸素欠
損を低減させることに寄与する。
【００５７】
なお、スパッタリング装置としては、スパッタリング装置は、直流（ＤＣ）電源を用いる
スパッタリング装置または高周波（ＲＦ）電源を用いるスパッタリング装置を適用するこ
とが好ましい。その理由は、交流（ＡＣ）電源を用いるスパッタリング装置では、隣接す
るターゲットが互いにカソード電位とアノード電位とを一定周期で繰り返す。ここで、タ
ーゲットがアノード電位である場合に、該ターゲットの周辺領域に、一時的に電界がかか
らない時間が生じるため、スパッタリング粒子に帯電した電荷が消失して、スパッタリン
グ粒子の構造が崩れる恐れがあるためである。
【００５８】
なお、図１では、一例として、スパッタリング用ターゲット１００の下方に被成膜面が配
置される例を図示する。但し、スパッタリング用ターゲット１００と被成膜面との位置関
係はこれに限定されない。
【００５９】
被成膜面に到達したスパッタリング粒子１０２は、ａ−ｂ面が被成膜面と概略平行となる
ように被成膜面上に堆積する。このようにして剥離したスパッタリング粒子１０２は、ス
パッタリング用ターゲット１００の結晶粒の一部を剥離することで形成されるため、高い
結晶性を有する。従って、スパッタリング粒子１０２が被成膜面に到達することで結晶化
度の高い酸化物膜を形成することができる。
【００６０】
図２（Ａ）に、図１の酸化物半導体膜１０４の領域２００ａにおける平面図を示す。また
、図２（Ｂ）に、図１の酸化物半導体膜１０４の領域２００ｂにおける断面図を示す。
【００６１】
図２（Ａ）に示すように、本実施の形態で示す酸化物半導体膜は、スパッタリング粒子１
０２が被成膜面上の表面を移動して、互いに接することを繰り返すことで、被成膜面に対
して平行な平面において、六角形（又は三角形）の辺と辺が隣接して高密度に配置された
単結晶領域が形成される。
【００６２】
ここで、スパッタリング粒子１０２の六角形の面と垂直な方向が結晶のｃ軸方向である。
スパッタリング粒子１０２が六角柱状の場合には、六角形の対角線の長さ（図２（Ａ）の
Ｌ）が、０．１ｎｍ以上１０ｎｍ以下であることが好ましい。また六角柱の高さは、六方
晶系表示における格子定数のおよそ１／３に相当する。例えば、インジウム、ガリウム及
び亜鉛を含む菱面体晶（三方晶）又は六方晶の結晶粒からスパッタリング粒子が剥離した
場合、六角柱の高さは、０．６ｎｍ乃至０．７ｎｍ程度となる。
【００６３】
また、図２（Ｂ）に示すように、スパッタリング粒子１０２は、ｃ軸が被成膜面と概略垂
直になるように配列して堆積する。したがって、堆積して得られる酸化物半導体膜１０４
は、結晶の配向の揃った結晶性酸化物半導体膜となり、好ましくは単結晶の酸化物半導体
膜となる。
【００６４】
以上のような成膜方法によって酸化物半導体膜を成膜することで、結晶の配向の揃った結
晶性の高い、結晶性酸化物半導体膜とすることができる。
【００６５】
また、このようなスパッタリングプロセスによって、スパッタリング粒子が被成膜面上に
規則的に配列するため、被成膜面上に形成された酸化物半導体膜の上面は、極めて平坦性
が高いものとなる。酸化物半導体膜の上面の平坦性は、これをチャネル形成領域に用いた
トランジスタの電気特性の向上に寄与する。
【００６６】
なお、下地膜１０８が酸化物半導体膜１０４とは異なる構成元素からなる結晶構造を有す
る場合、被成膜面と堆積するスパッタリング粒子との間で格子定数の不整合が生じ、格子
歪みが発生する。また、下地膜１０８が酸化物半導体膜１０４とは異なる構成元素からな
る結晶構造を有する場合、当該構造が有する内部応力によっても同様の歪みが発生する。
このため、スパッタリング粒子の堆積により形成される酸化物半導体膜１０４の結晶化度
が低下するおそれがある。さらに、下地膜１０８は、微細な凹凸を有すると成膜された酸
化物半導体膜の結晶化度を低下させる。
【００６７】
よって、結晶性の高い酸化物半導体膜を成膜するためには、スパッタリング粒子を堆積さ
せる下地膜１０８には、非晶質構造を有する材料の表面が適している。材料が非晶質構造
を有する場合には、特定の方向への内部応力が少なく又は無く、また結晶構造に起因する
歪みの発生を抑制される。また、下地膜１０８の平坦性を高めることが効果的である。
【００６８】
このような非晶質構造を有する材料としては、例えば非晶質構造の酸化シリコン膜、酸化
窒化シリコン膜、窒化酸化シリコン膜、窒化シリコン膜などの絶縁膜や、非晶質構造の酸
化物膜等を用いるとよい。
【００６９】
但し、図３（Ａ）及び図３（Ｂ）に図示するように、結晶性を有する酸化物半導体膜１０
４上に、結晶性を有する酸化物半導体膜１１２を成膜してもよい。ここで、酸化物半導体
膜１１２は、酸化物半導体膜１０４を構成する元素の一種以上、または二種以上から構成
される。酸化物半導体膜１１２は、酸化物半導体膜１０４とは別の、複数の結晶粒を有す
る多結晶酸化物を含むスパッタリング用ターゲットを用いて成膜される。
【００７０】
酸化物半導体膜１１２は、酸化物半導体膜１０４を構成する元素の一種以上、または二種
以上から構成されるため、スパッタリング用ターゲットに含まれる複数の結晶粒から剥離
された平板状のスパッタリング粒子が結晶性を有する酸化物半導体膜１０４上に堆積させ
ることで、酸化物半導体膜１０４からエピタキシャル成長し、単結晶領域を有する酸化物
半導体膜とすることができる。
【００７１】
また、図３（Ｂ）に示すように、酸化物半導体膜１１２の成膜においても同様にスパッタ
リング粒子は、ｃ軸が被成膜面と概略垂直になるように配列して堆積する。したがって、
堆積して得られる酸化物半導体膜１０４及び酸化物半導体膜１１２は、結晶の配向の揃っ
た結晶性酸化物半導体膜となる。なお、酸化物半導体膜１０４と酸化物半導体膜１１２の
組成は異なっていてもよい。
【００７２】
図４（Ａ）に、スパッタリング用ターゲット１００に含まれる結晶粒の一例として、ａ−
ｂ面と平行な方向から見たＩｎ−Ｇａ−Ｚｎ酸化物の結晶構造の一例を示す。また、図４
（Ａ）において、破線で囲った部分を拡大し図４（Ｂ）に示す。
【００７３】
例えば、Ｉｎ−Ｇａ−Ｚｎ酸化物に含まれる結晶粒において、図４（Ｂ）に示すガリウム
原子及び亜鉛原子の少なくとも一方、並びに酸素原子を有する第１の層と、ガリウム原子
及び亜鉛原子の少なくとも一方、並びに酸素原子を有する第２の層と、の間の面が劈開面
である。これは、第１の層及び第２の層に含まれる負の電荷を有する酸素原子同士が近距
離にあるためである（図４（Ｂ）の囲み部参照）。このように、劈開面はａ−ｂ面に平行
な面であるため、Ｉｎ−Ｇａ−Ｚｎ酸化物からなるスパッタリング粒子は、ａ−ｂ面に平
行な平面を有する平板状となる。
【００７４】
図５に、結晶のａ−ｂ面と垂直な方向から見たときのＩｎ−Ｇａ−Ｚｎ酸化物の結晶構造
の一例を示す。ただし、図５では、インジウム原子及び酸素原子を有する層のみを抜き出
して示す。
【００７５】
Ｉｎ−Ｇａ−Ｚｎ酸化物は、インジウム原子−酸素原子間の結合が弱く、最も切れやすい
。即ち、当該結合が切れた場合、酸素原子が脱離し、図５の領域４１０に示すように連続
的に酸素原子の欠損（酸素欠損ともいう。）が生じる。図５において、酸素欠損を点線で
繋ぐことで、正六角形を描くことができる。このように、Ｉｎ−Ｇａ−Ｚｎ酸化物の結晶
は、インジウム原子−酸素原子間の結合が切れた場合に生じる、ａ−ｂ面に垂直な面を複
数有することがわかる。
【００７６】
Ｉｎ−Ｇａ−Ｚｎ酸化物の結晶は菱面体晶（三方晶）又は六方晶であるため、平板状のス
パッタリング粒子は内角が１２０°である正六角形の面を有する六角柱状となりやすい。
ただし、平板状のスパッタリング粒子は六角柱状に限定されず、内角が６０°である正三
角形の面を有する三角柱状、又はその他の多角柱状の場合もある。
【００７７】
よって、本実施の形態の酸化物半導体膜に含まれる、Ｉｎ−Ｇａ−Ｚｎ酸化物の結晶から
剥離したスパッタリング粒子が高密度に配列されることでなる単結晶領域は、ａ−ｂ面に
おいて六角形の格子を有する結合を有し、被成膜面に垂直なｃ軸を有する結晶構造を含む
。
【００７８】
本実施の形態で示した酸化物半導体膜は、トランジスタのチャネル領域に用いることがで
きる。特にトランジスタのチャネル領域に本実施の形態で示した酸化物半導体膜の単結晶
領域を用いることで、優れた電気特性及び信頼性を有するトランジスタを得ることができ
る。また、酸化物半導体膜を透明導電膜として適用してもよい。
【００７９】
以上、本実施の形態に示す構成、方法などは、他の実施の形態に示す構成、方法などと適
宜組み合わせて用いることができる。
【００８０】
（実施の形態２）
本実施の形態では、本発明の一態様の酸化物半導体膜の成膜に適用可能なスパッタリング
用ターゲットについて説明する。
【００８１】
スパッタリング用ターゲットの作製工程の一例を図６に示す。
【００８２】
まず、原料を秤量し、所定のｍｏｌ数比で混合する（工程Ｓ１０１）。
【００８３】
本実施の形態では、複数の金属元素を含む酸化物粉末として、Ｉｎ、Ｍ及びＺｎを含む酸
化物粉末（Ｉｎ−Ｍ−Ｚｎ酸化物粉末ともいう）を作製する場合について説明する。
【００８４】
具体的には、原料としてＩｎＯＸ粉末、ＭＯＹ粉末及びＺｎＯＺ粉末を用意し、ＩｎＯＸ
粉末、ＭＯＹ粉末及びＺｎＯＺ粉末を所定のｍｏｌ数比で混合する。なお、Ｘ、Ｙ及びＺ
は任意の正数であり、例えばＸは１．５、Ｙは１．５、Ｚは１とすればよい。
【００８５】
もちろん、上記の酸化物粉末は一例であり、所望の組成とするために適宜酸化物粉末を選
択すればよい。なお、Ｍは、Ｇａ、Ｓｎ、Ｈｆ、Ａｌ、Ｌａ、Ｃｅ、Ｐｒ、Ｎｄ、Ｓｍ、
Ｅｕ、Ｇｄ、Ｔｂ、Ｄｙ、Ｈｏ、Ｅｒ、Ｔｍ、Ｙｂ又はＬｕである。本実施の形態では三
種の酸化物粉末を用いた例を示すが、これに限定されない。例えば、本実施の形態を四種
以上の酸化物粉末を用いた場合に適用しても構わないし、一種又は二種の酸化物粉末を用
いた場合に適用しても構わない。
【００８６】
所定のｍｏｌ数比としては、例えば、ＩｎＯＸ粉末、ＭＯＹ粉末及びＺｎＯＺ粉末が、２
：２：１、８：４：３、３：１：１、１：１：１、４：２：３、１：１：２、３：１：４
又は３：１：２とする。このようなｍｏｌ数比とすることで、後に結晶性の高い多結晶酸
化物を含むスパッタリング用ターゲットを得やすくなる。
【００８７】
次に、所定のｍｏｌ数比で混合したＩｎＯＸ粉末、ＭＯＹ粉末及びＺｎＯＺ粉末に対し第
１の焼成を行うことでＩｎ−Ｍ−Ｚｎ酸化物を得る（工程Ｓ１０２）。
【００８８】
なお、第１の焼成は、不活性雰囲気、酸化性雰囲気又は減圧雰囲気で行い、温度は４００
℃以上１７００℃以下、好ましくは９００℃以上１５００℃以下とする。第１の焼成の時
間は、例えば３分以上２４時間以下、好ましくは３０分以上１７時間以下、さらに好まし
くは３０分以上５時間以下で行えばよい。第１の焼成を前述の条件で行うことで、主たる
反応以外の余分な反応を抑制でき、Ｉｎ−Ｍ−Ｚｎ酸化物粉末中に含まれる不純物濃度を
低減することができる。そのため、Ｉｎ−Ｍ−Ｚｎ酸化物粉末の結晶性を高めることがで
きる。
【００８９】
また、第１の焼成は、温度又は／及び雰囲気を変えて、複数回行ってもよい。例えば、第
１の雰囲気にて第１の温度でＩｎ−Ｍ−Ｚｎ酸化物粉末を保持した後、第２の雰囲気にて
第２の温度で保持しても構わない。具体的には、第１の雰囲気を不活性雰囲気又は減圧雰
囲気として、第２の雰囲気を酸化性雰囲気とすると好ましい。これは、第１の雰囲気にて
Ｉｎ−Ｍ−Ｚｎ酸化物粉末に含まれる不純物を低減する際にＩｎ−Ｍ−Ｚｎ酸化物中に酸
素欠損が生じることがあるためである。そのため、第２の雰囲気にて得られるＩｎ−Ｍ−
Ｚｎ酸化物中の酸素欠損を低減することが好ましい。Ｉｎ−Ｍ−Ｚｎ酸化物中の不純物濃
度を低減し、かつ酸素欠損を低減することにより、Ｉｎ−Ｍ−Ｚｎ酸化物粉末の結晶性を
高めることができる。
【００９０】
次に、反応生成物であるＩｎ−Ｍ−Ｚｎ酸化物を粉砕することでＩｎ−Ｍ−Ｚｎ酸化物粉
末を得る（工程Ｓ１０３）。
【００９１】
Ｉｎ−Ｍ−Ｚｎ酸化物は、ａ−ｂ面に平行な表面構造を多く含む。そのため、得られるＩ
ｎ−Ｍ−Ｚｎ酸化物粉末は、ａ−ｂ面に平行な上面及び下面を有する平板状の結晶粒を多
く含むことになる。また、Ｉｎ−Ｍ−Ｚｎ酸化物の結晶は菱面体晶（三方晶）又は六方晶
となることが多いため、前述の平板状の結晶粒は内角が１２０°である概略正六角形の面
を有する六角柱状であることが多い。
【００９２】
なお、Ｉｎ−Ｍ−Ｚｎ酸化物粉末の平均粒径が３μｍ以下、好ましくは２．５μｍ以下、
さらに好ましくは２μｍ以下となるように粉砕を行うことが好ましい。粉砕を行った後に
、粒径フィルターを用いて、粒径が３μｍ以下、好ましくは２．５μｍ以下、さらに好ま
しくは２μｍ以下であるＩｎ−Ｍ−Ｚｎ酸化物粉末を選別してもよい。
【００９３】
次いで、Ｉｎ−Ｍ−Ｚｎ酸化物粉末を型に敷き詰めて成形し、成形体を形成する（工程Ｓ
１０４）。ここで、成形とは、型に均一な厚さで敷き詰めることをいう。具体的には、型
にＩｎ−Ｍ−Ｚｎ酸化物粉末を導入し、外部から振動を与えることで成形すればよい。又
は、型にＩｎ−Ｍ−Ｚｎ酸化物粉末を導入し、ローラーなどを用いて均一な厚さに成形す
ればよい。
【００９４】
なお、工程Ｓ１０４では、Ｉｎ−Ｍ−Ｚｎ酸化物粉末に水と、分散剤と、バインダとを混
合したスラリーを成形してもよい。その場合、型にスラリーを流し込んだ後で、型の底面
から吸引することで成形すればよい。その後、吸引後の成形体に対し、乾燥処理を行う。
乾燥処理は自然乾燥により行うと成形体にひびが入りにくいため好ましい。その後、３０
０℃以上７００℃以下の温度で加熱処理することで、自然乾燥では取りきれなかった残留
水分などを除去する。
【００９５】
ａ−ｂ面に平行な上面及び下面を有する平板状の結晶粒を多く含むＩｎ−Ｍ−Ｚｎ酸化物
粉末を型に敷き詰めて成形することで、結晶粒のａ−ｂ面と平行な面が上を向いて並べら
れる。従って、得られる成形体においてａ−ｂ面に平行な表面構造の割合を増加させるこ
とができる。なお、型は、金属製又は酸化物製とすればよく、矩形又は丸形の上面形状を
有する。
【００９６】
得られた成形体に対し加圧処理を行う（工程Ｓ１０５）。加圧処理は、成形体を押し固め
ることができればよく、例えば、型と同種で設けられたおもりなどを用いて行えばよい。
又は、圧縮空気などを用いて高圧で押し固めてもよい。そのほか、公知の技術を用いて加
圧処理を行うことができる。成形体に対し加圧処理を行うことで、成形体に含まれるＩｎ
−Ｍ−Ｚｎ酸化物の結晶部の配向性を高めることができる。また、成形体に含まれる空隙
を低減することができる。
【００９７】
次に、加圧処理された成形体に対し第２の焼成を行うことで焼結体を作製する（工程Ｓ１
０６）。第２の焼成は第１の焼成と同様の条件及び方法で行えばよい。第２の焼成を行う
ことで、焼結体の結晶性を高めることができる。なお、加圧処理と第２の焼成を同時に行
っても構わない。
【００９８】
焼結体に対し仕上げ処理を行うことで、スパッタリング用ターゲットを作製する。具体的
には、焼結体の長さ、幅及び厚さを調整するために、分断する、又は研削する。また、表
面に微小な凹凸が存在することで、異常放電が起こることがあるため、表面の研磨処理を
行う。研磨処理は、化学機械研磨（ＣＭＰ：Ｃｈｅｍｉｃａｌ  Ｍｅｃｈａｎｉｃａｌ  
Ｐｏｌｉｓｈｉｎｇ）によって行うと好ましい。
【００９９】
以上の工程によって、複数の結晶粒を有する多結晶酸化物を含むスパッタリング用ターゲ
ットを作製することができる。本実施の形態の工程で得られたスパッタリング用ターゲッ
トを用いることで、結晶性の高い酸化物半導体膜を成膜することができる。
【０１００】
なお、このようにして作製したスパッタリング用ターゲットは高密度にすることができる
。スパッタリング用ターゲットの密度が高いことで、成膜される膜密度も高くできる。具
体的には、スパッタリング用ターゲットの相対密度が９０％以上、９５％以上、又は９９
％以上とできる。
【０１０１】
以上、本実施の形態に示す構成、方法などは、他の実施の形態に示す構成、方法などと適
宜組み合わせて用いることができる。
【０１０２】
（実施の形態３）
本実施の形態では、実施の形態１で示した単結晶領域を含む酸化物半導体膜を適用したト
ランジスタの構成例について、図面を参照して説明する。なお、実施の形態１では、複数
の結晶粒を有する多結晶酸化物を含むスパッタリング用ターゲットを用いて、スパッタリ
ング法によって成膜された酸化物半導体膜について述べたが、本発明の一態様は、これに
限定されない。場合によっては、スパッタリング法を用いないで成膜された単結晶領域を
含む酸化物半導体膜を適用することも可能である。または、場合によっては、複数の結晶
粒を有する多結晶酸化物を含むスパッタリング用ターゲットを用いないで成膜された単結
晶領域を含む酸化物半導体膜を適用することも可能である。
【０１０３】
＜トランジスタの構成例＞
図７（Ａ）に、トランジスタ３００の断面概略図を示す。本構成例で例示するトランジス
タ３００はボトムゲート型のトランジスタである。
【０１０４】
トランジスタ３００は、基板３０１上に設けられるゲート電極層３０２と、基板３０１及
びゲート電極層３０２上に設けられる絶縁層３０３と、絶縁層３０３上にゲート電極層３
０２と重なるように設けられる酸化物半導体膜３０４と、酸化物半導体膜３０４の上面に
接するソース電極層３０５ａ及びドレイン電極層３０５ｂとを有する。また、絶縁層３０
３、酸化物半導体膜３０４、ソース電極層３０５ａ及びドレイン電極層３０５ｂを覆う絶
縁層３０６と、絶縁層３０６上に絶縁層３０７が設けられている。
【０１０５】
トランジスタ３００の酸化物半導体膜３０４に、本発明の一態様の酸化物半導体膜を適用
することができる。
【０１０６】
《基板３０１》
基板３０１の材質などに大きな制限はないが、少なくとも、後の熱処理に耐えうる程度の
耐熱性を有する材料を用いる。例えば、ガラス基板、セラミック基板、石英基板、サファ
イヤ基板、ＹＳＺ（イットリア安定化ジルコニア）基板等を、基板３０１として用いても
よい。また、シリコンや炭化シリコンなどの単結晶半導体基板、多結晶半導体基板、シリ
コンゲルマニウムなどの化合物半導体基板、ＳＯＩ基板等を適用することも可能である。
また、これらの基板上に半導体素子が設けられたものを、基板３０１として用いてもよい
。
【０１０７】
また、基板３０１として、プラスチックなどの可撓性基板を用い、該可撓性基板上に直接
、トランジスタ３００を形成してもよい。または、基板３０１とトランジスタ３００の間
に剥離層を設けてもよい。剥離層は、その上層にトランジスタの一部あるいは全部を形成
した後、基板３０１より分離し、他の基板に転載するのに用いることができる。その結果
、トランジスタ３００は耐熱性の劣る基板や可撓性の基板にも転載できる。
【０１０８】
《ゲート電極層３０２》
ゲート電極層３０２は、アルミニウム、クロム、銅、タンタル、チタン、モリブデン、タ
ングステンから選ばれた金属、または上述した金属を成分とする合金か、上述した金属を
組み合わせた合金等を用いて形成することができる。また、マンガン、ジルコニウムのい
ずれか一または複数から選択された金属を用いてもよい。また、ゲート電極層３０２は、
単層構造でも、二層以上の積層構造としてもよい。例えば、シリコンを含むアルミニウム
膜の単層構造、アルミニウム膜上にチタン膜を積層する二層構造、窒化チタン膜上にチタ
ン膜を積層する二層構造、窒化チタン膜上にタングステン膜を積層する二層構造、窒化タ
ンタル膜または窒化タングステン膜上にタングステン膜を積層する二層構造、チタン膜と
、そのチタン膜上にアルミニウム膜を積層し、さらにその上にチタン膜を形成する三層構
造等がある。また、アルミニウムに、チタン、タンタル、タングステン、モリブデン、ク
ロム、ネオジム、スカンジウムから選ばれた一または複数の金属を組み合わせた合金膜、
もしくはこれらの窒化膜を用いてもよい。
【０１０９】
また、ゲート電極層３０２は、インジウム錫酸化物、酸化タングステンを含むインジウム
酸化物、酸化タングステンを含むインジウム亜鉛酸化物、酸化チタンを含むインジウム酸
化物、酸化チタンを含むインジウム錫酸化物、インジウム亜鉛酸化物、酸化シリコンを添
加したインジウム錫酸化物等の透光性を有する導電性材料を適用することもできる。また
、上記透光性を有する導電性材料と、上記金属の積層構造とすることもできる。
【０１１０】
また、ゲート電極層３０２と絶縁層３０３との間に、Ｉｎ−Ｇａ−Ｚｎ系酸窒化物半導体
膜、Ｉｎ−Ｓｎ系酸窒化物半導体膜、Ｉｎ−Ｇａ系酸窒化物半導体膜、Ｉｎ−Ｚｎ系酸窒
化物半導体膜、Ｓｎ系酸窒化物半導体膜、Ｉｎ系酸窒化物半導体膜、金属窒化膜（ＩｎＮ
、ＺｎＮ等）等を設けてもよい。これらの膜は５ｅＶ以上、好ましくは５．５ｅＶ以上の
仕事関数を有し、酸化物半導体の電子親和力よりも大きい値であるため、酸化物半導体を
用いたトランジスタのしきい値電圧をプラスにシフトすることができ、所謂ノーマリーオ
フ特性のスイッチング素子を実現できる。例えば、Ｉｎ−Ｇａ−Ｚｎ系酸窒化物半導体膜
を用いる場合、少なくとも酸化物半導体膜３０４より高い窒素濃度、具体的には７原子％
以上のＩｎ−Ｇａ−Ｚｎ系酸窒化物半導体膜を用いる。
【０１１１】
《絶縁層３０３》
絶縁層３０３は、ゲート絶縁膜として機能する。酸化物半導体膜３０４の下面と接する絶
縁層３０３は、非晶質膜であることが好ましい。すなわち、トランジスタ３００において
、絶縁層３０３は、実施の形態１の下地膜１０８に相当する。
【０１１２】
絶縁層３０３は、例えば酸化シリコン、酸化窒化シリコン、窒化酸化シリコン、窒化シリ
コン、酸化アルミニウム、酸化ハフニウム、酸化ガリウムまたはＧａ−Ｚｎ系金属酸化物
、窒化シリコンなどを用いればよく、積層または単層で設ける。
【０１１３】
また、絶縁層３０３として、ハフニウムシリケート（ＨｆＳｉＯｘ）、窒素が添加された
ハフニウムシリケート（ＨｆＳｉｘＯｙＮｚ）、窒素が添加されたハフニウムアルミネー
ト（ＨｆＡｌｘＯｙＮｚ）、酸化ハフニウム、酸化イットリウムなどのｈｉｇｈ−ｋ材料
を用いることでトランジスタのゲートリークを低減できる。
【０１１４】
《ソース電極層３０５ａ及びドレイン電極層３０５ｂ》
ソース電極層３０５ａ及びドレイン電極層３０５ｂは、導電材料として、アルミニウム、
チタン、クロム、ニッケル、銅、イットリウム、ジルコニウム、モリブデン、銀、タンタ
ル、またはタングステンからなる単体金属、またはこれを主成分とする合金を単層構造ま
たは積層構造として用いることができる。例えば、シリコンを含むアルミニウム膜の単層
構造、アルミニウム膜上にチタン膜を積層する二層構造、タングステン膜上にチタン膜を
積層する二層構造、銅−マグネシウム−アルミニウム合金膜上に銅膜を積層する二層構造
、チタン膜または窒化チタン膜と、そのチタン膜または窒化チタン膜上に重ねてアルミニ
ウム膜または銅膜を積層し、さらにその上にチタン膜または窒化チタン膜を形成する三層
構造、モリブデン膜または窒化モリブデン膜と、そのモリブデン膜または窒化モリブデン
膜上に重ねてアルミニウム膜または銅膜を積層し、さらにその上にモリブデン膜または窒
化モリブデン膜を形成する三層構造等がある。なお、酸化インジウム、酸化錫または酸化
亜鉛を含む透明導電材料を用いてもよい。
【０１１５】
また、ソース電極層３０５ａ及びドレイン電極層３０５ｂの、少なくとも酸化物半導体膜
３０４と接する部分に、酸化物半導体膜３０４の一部から酸素を奪い、酸素欠損を生じさ
せることが可能な材料を用いることが好ましい。酸化物半導体膜３０４中の酸素欠損が生
じた領域はキャリア濃度が増加し、当該領域はｎ型化し、ｎ型領域（ｎ＋層）となる。し
たがって、当該領域はソース領域及びドレイン領域として作用させることができる。酸化
物半導体膜３０４から酸素を奪い、酸素欠損を生じさせることが可能な材料の一例として
、タングステン、チタン等を挙げることができる。
【０１１６】
また、酸化物半導体膜３０４を構成する材料や厚さによっては、酸化物半導体膜３０４の
ソース電極層３０５ａ及びドレイン電極層３０５ｂと重畳する領域全体がソース領域及び
ドレイン領域となることもありうる。
【０１１７】
酸化物半導体膜３０４にソース領域及びドレイン領域が形成されることにより、ソース電
極層３０５ａ及びドレイン電極層３０５ｂと酸化物半導体膜３０４の接触抵抗を低減する
ことができる。よって、電界効果移動度や、しきい値電圧などの、トランジスタの電気特
性を良好なものとすることができる。
【０１１８】
《絶縁層３０６、３０７》
絶縁層３０６は、化学量論的組成を満たす酸素よりも多くの酸素を含む酸化物絶縁膜を用
いることが好ましい。化学量論的組成を満たす酸素よりも多くの酸素を含む酸化物絶縁膜
は、加熱により一部の酸素が脱離する。化学量論的組成を満たす酸素よりも多くの酸素を
含む酸化物絶縁膜は、昇温脱離ガス分光法（ＴＤＳ：Ｔｈｅｒｍａｌ  Ｄｅｓｏｒｐｔｉ
ｏｎ  Ｓｐｅｃｔｒｏｓｃｏｐｙ）分析にて、酸素原子に換算しての酸素の脱離量が１．
０×１０１８ａｔｏｍｓ／ｃｍ３以上、好ましくは３．０×１０２０ａｔｏｍｓ／ｃｍ３
以上である酸化物絶縁膜である。
【０１１９】
絶縁層３０６としては、酸化シリコン、酸化窒化シリコン等を用いることができる。
【０１２０】
なお、絶縁層３０６は、後に形成する絶縁層３０７を形成する際の、酸化物半導体膜３０
４へのダメージ緩和膜としても機能する。
【０１２１】
また、絶縁層３０６と酸化物半導体膜３０４の間に、酸素を透過する酸化物膜を設けても
よい。
【０１２２】
酸素を透過する酸化物膜としては、酸化シリコン、酸化窒化シリコン等を用いることがで
きる。なお、本明細書中において、酸化窒化シリコン膜とは、その組成として、窒素より
も酸素の含有量が多い膜を指し、窒化酸化シリコン膜とは、その組成として、酸素よりも
窒素の含有量が多い膜を指す。
【０１２３】
絶縁層３０７は、酸素、水素、水等のブロッキング効果を有する絶縁膜を用いることがで
きる。絶縁層３０６上に絶縁層３０７を設けることで、酸化物半導体膜３０４からの酸素
の外部への拡散と、外部から酸化物半導体膜３０４への水素、水等の侵入を防ぐことがで
きる。酸素、水素、水等のブロッキング効果を有する絶縁膜としては、窒化シリコン、窒
化酸化シリコン、酸化アルミニウム、酸化窒化アルミニウム、酸化ガリウム、酸化窒化ガ
リウム、酸化イットリウム、酸化窒化イットリウム、酸化ハフニウム、酸化窒化ハフニウ
ム等がある。
【０１２４】
＜トランジスタの作製方法例＞
続いて、図７に例示するトランジスタ３００の作製方法の一例について説明する。
【０１２５】
まず、図８（Ａ）に示すように、基板３０１上にゲート電極層３０２を形成し、ゲート電
極層３０２上に絶縁層３０３を形成する。
【０１２６】
ここでは、基板３０１としてガラス基板を用いる。
【０１２７】
《ゲート電極層の形成》
ゲート電極層３０２の形成方法を以下に示す。はじめに、スパッタリング法、ＣＶＤ法、
蒸着法等により導電膜を形成し、導電膜上に第１のフォトマスクを用いてフォトリソグラ
フィ工程によりレジストマスクを形成する。次に、該レジストマスクを用いて導電膜の一
部をエッチングして、ゲート電極層３０２を形成する。その後、レジストマスクを除去す
る。
【０１２８】
なお、ゲート電極層３０２は、上記形成方法の代わりに、電解メッキ法、印刷法、インク
ジェット法等で形成してもよい。
【０１２９】
《ゲート絶縁層の形成》
ゲート絶縁層として機能する絶縁層３０３は、スパッタリング法、ＣＶＤ法、蒸着法等で
形成する。
【０１３０】
絶縁層３０３として酸化シリコン膜、酸化窒化シリコン膜、または窒化酸化シリコン膜を
形成する場合、原料ガスとしては、シリコンを含む堆積性気体及び酸化性気体を用いるこ
とが好ましい。シリコンを含む堆積性気体の代表例としては、シラン、ジシラン、トリシ
ラン、フッ化シラン等がある。酸化性気体としては、酸素、オゾン、一酸化二窒素、二酸
化窒素等がある。
【０１３１】
また、絶縁層３０３として窒化シリコン膜を形成する場合、２段階の形成方法を用いるこ
とが好ましい。はじめに、シラン、窒素、及びアンモニアの混合ガスを原料ガスとして用
いたプラズマＣＶＤ法により、欠陥の少ない第１の窒化シリコン膜を形成する。次に、原
料ガスを、シラン及び窒素の混合ガスに切り替えて、水素濃度が少なく、且つ水素をブロ
ッキングすることが可能な第２の窒化シリコン膜を成膜する。このような形成方法により
、絶縁層３０３として、欠陥が少なく、且つ水素ブロッキング性を有する窒化シリコン膜
を形成することができる。
【０１３２】
また、絶縁層３０３として酸化ガリウム膜を形成する場合、ＭＯＣＶＤ（Ｍｅｔａｌ  Ｏ
ｒｇａｎｉｃ  Ｃｈｅｍｉｃａｌ  Ｖａｐｏｒ  Ｄｅｐｏｓｉｔｉｏｎ）法を用いて形成
することができる。
【０１３３】
《酸化物半導体膜の形成》
次に、図８（Ｂ）に示すように、絶縁層３０３上に酸化物半導体膜３０４を形成する。
【０１３４】
酸化物半導体膜３０４の形成方法を以下に示す。はじめに、実施の形態１で例示した方法
により、単結晶領域を有する酸化物半導体膜を形成する。続いて、酸化物半導体膜上に第
２のフォトマスクを用いてフォトリソグラフィ工程によりレジストマスクを形成する。次
に、該レジストマスクを用いて酸化物半導体膜の一部をエッチングして、酸化物半導体膜
３０４を形成する。その後、レジストマスクを除去する。
【０１３５】
この後、加熱処理を行ってもよい。加熱処理を行う場合には、酸素を含む雰囲気下で行う
ことが好ましい。
【０１３６】
《ソース電極層及びドレイン電極層の形成》
次に、図８（Ｃ）に示すように、ソース電極層３０５ａ及びドレイン電極層３０５ｂを形
成する。
【０１３７】
ソース電極層３０５ａ及びドレイン電極層３０５ｂの形成方法を以下に示す。はじめに、
スパッタリング法、ＣＶＤ法、蒸着法等で導電膜を形成する。次に、該導電膜上に第３の
フォトマスクを用いてフォトリソグラフィ工程によりレジストマスクを形成する。次に、
該レジストマスクを用いて導電膜の一部をエッチングして、ソース電極層３０５ａ及びド
レイン電極層３０５ｂを形成する。その後、レジストマスクを除去する。
【０１３８】
なお、図８（Ｂ）に示すように、導電膜のエッチングの際に酸化物半導体膜３０４の上部
の一部がエッチングされ、薄膜化することがある。
【０１３９】
《絶縁層の形成》
次に、図８（Ｄ）に示すように、酸化物半導体膜３０４、ソース電極層３０５ａ及びドレ
イン電極層３０５ｂ上に、絶縁層３０６を形成し、続いて絶縁層３０６上に絶縁層３０７
を形成する。
【０１４０】
絶縁層３０６として酸化シリコン膜または酸化窒化シリコン膜を形成する場合、原料ガス
としては、シリコンを含む堆積性気体及び酸化性気体を用いることが好ましい。シリコン
を含む堆積性気体の代表例としては、シラン、ジシラン、トリシラン、フッ化シラン等が
ある。酸化性気体としては、酸素、オゾン、一酸化二窒素、二酸化窒素等がある。
【０１４１】
例えば、プラズマＣＶＤ装置の真空排気された処理室内に載置された基板を１８０℃以上
２６０℃以下、さらに好ましくは２００℃以上２４０℃以下に保持し、処理室に原料ガス
を導入して処理室内における圧力を１００Ｐａ以上２５０Ｐａ以下、さらに好ましくは１
００Ｐａ以上２００Ｐａ以下とし、処理室内に設けられる電極に０．１７Ｗ／ｃｍ２以上
０．５Ｗ／ｃｍ２以下、さらに好ましくは０．２５Ｗ／ｃｍ２以上０．３５Ｗ／ｃｍ２以
下の高周波電力を供給する条件により、酸化シリコン膜または酸化窒化シリコン膜を形成
する。
【０１４２】
成膜条件として、上記圧力の処理室において上記パワー密度の高周波電力を供給すること
で、プラズマ中で原料ガスの分解効率が高まり、酸素ラジカルが増加し、原料ガスの酸化
が進むため、酸化物絶縁膜中における酸素含有量が化学量論比よりも多くなる。しかしな
がら、基板温度が、上記温度であると、シリコンと酸素の結合力が弱いため、加熱により
酸素の一部が脱離する。この結果、化学量論的組成を満たす酸素よりも多くの酸素を含み
、加熱により酸素の一部が脱離する酸化物絶縁膜を形成することができる。
【０１４３】
また、酸化物半導体膜３０４と絶縁層３０６の間に酸化物絶縁膜を設ける場合には、絶縁
層３０６の形成工程において、該酸化物絶縁膜が酸化物半導体膜３０４の保護膜となる。
この結果、酸化物半導体膜３０４へのダメージを低減しつつ、パワー密度の高い高周波電
力を用いて絶縁層３０６を形成することができる。
【０１４４】
例えば、プラズマＣＶＤ装置の真空排気された処理室内に載置された基板を１８０℃以上
４００℃以下、さらに好ましくは２００℃以上３７０℃以下に保持し、処理室に原料ガス
を導入して処理室内における圧力を２０Ｐａ以上２５０Ｐａ以下、さらに好ましくは１０
０Ｐａ以上２５０Ｐａ以下とし、処理室内に設けられる電極に高周波電力を供給する条件
により、酸化物絶縁膜として酸化シリコン膜または酸化窒化シリコン膜を形成することが
できる。また、処理室の圧力を１００Ｐａ以上２５０Ｐａ以下とすることで、該酸化物絶
縁層を成膜する際に、酸化物半導体膜３０４へのダメージを低減することが可能である。
【０１４５】
酸化物絶縁膜の原料ガスとしては、シリコンを含む堆積性気体及び酸化性気体を用いるこ
とが好ましい。シリコンを含む堆積性気体の代表例としては、シラン、ジシラン、トリシ
ラン、フッ化シラン等がある。酸化性気体としては、酸素、オゾン、一酸化二窒素、二酸
化窒素等がある。
【０１４６】
絶縁層３０７は、スパッタリング法、ＣＶＤ法等で形成することができる。
【０１４７】
絶縁層３０７として窒化シリコン膜、または窒化酸化シリコン膜を形成する場合、原料ガ
スとしては、シリコンを含む堆積性気体、酸化性気体、及び窒素を含む気体を用いること
が好ましい。シリコンを含む堆積性気体の代表例としては、シラン、ジシラン、トリシラ
ン、フッ化シラン等がある。酸化性気体としては、酸素、オゾン、一酸化二窒素、二酸化
窒素等がある。窒素を含む気体としては、窒素、アンモニア等がある。
【０１４８】
以上の工程により、トランジスタ３００を形成することができる。
【０１４９】
＜トランジスタ３００の変形例＞
以下では、トランジスタ３００と一部が異なるトランジスタの構成例について説明する。
【０１５０】
《変形例１》
図７（Ｂ）に、トランジスタ３１０の断面概略図を示す。トランジスタ３１０は、酸化物
半導体膜の構成が異なる点で、トランジスタ３００と相違している。
【０１５１】
トランジスタ３１０の備える酸化物半導体膜３１４は、酸化物半導体膜３１４ａと酸化物
半導体膜３１４ｂとが積層されて構成される。
【０１５２】
なお、酸化物半導体膜３１４ａと酸化物半導体膜３１４ｂの境界は不明瞭である場合があ
るため、図７（Ｂ）等の図中には、これらの境界を破線で示している。
【０１５３】
酸化物半導体膜３１４ａ及び酸化物半導体膜３１４ｂのうち、いずれか一方または両方に
、本発明の一態様の酸化物半導体膜を適用することができる。すなわち、酸化物半導体膜
３１４ａ及び酸化物半導体膜３１４ｂのいずれか一方又は両方は、単結晶領域を有する酸
化物半導体膜である。
【０１５４】
例えば、酸化物半導体膜３１４ａは、代表的にはＩｎ−Ｇａ酸化物、Ｉｎ−Ｚｎ酸化物、
Ｉｎ−Ｍ−Ｚｎ酸化物（ＭはＡｌ、Ｔｉ、Ｇａ、Ｙ、Ｚｒ、Ｌａ、Ｃｅ、Ｎｄ、またはＨ
ｆ）を用いる。また、酸化物半導体膜３１４ａがＩｎ−Ｍ−Ｚｎ酸化物であるとき、Ｚｎ
と酸素を除いたＩｎとＭの原子数比率は、好ましくは、Ｉｎが２５ａｔｏｍｉｃ％以上、
Ｍが７５ａｔｏｍｉｃ％未満、さらに好ましくは、Ｉｎが３４ａｔｏｍｉｃ％以上、Ｍが
６６ａｔｏｍｉｃ％未満とする。また例えば、酸化物半導体膜３１４ａは、エネルギーギ
ャップが２ｅＶ以上、好ましくは２．５ｅＶ以上、より好ましくは３ｅＶ以上である材料
を用いる。
【０１５５】
例えば、酸化物半導体膜３１４ｂは、酸化物半導体膜３１４ａを構成する金属元素を一種
以上含む酸化物半導体膜である。例えば、Ｉｎ−Ｍ−Ｚｎ酸化物（ＭはＡｌ、Ｔｉ、Ｇａ
、Ｇｅ、Ｙ、Ｚｒ、Ｓｎ、Ｌａ、ＣｅまたはＨｆ等の金属）で表記され、酸化物半導体膜
３１４ａよりもＩｎに対するＭの原子数比が高い酸化物半導体膜とする。具体的には、酸
化物半導体膜３１４ａよりも元素Ｍを１．５倍以上、好ましくは２倍以上、さらに好まし
くは３倍以上高い原子数比で含む酸化物半導体を用いることが好ましい。元素Ｍはインジ
ウムよりも酸素と強く結合するため、酸素欠損が生じることを抑制する機能を有する。よ
って、酸化物半導体膜３１４ｂは酸化物半導体膜３１４ａよりも酸素欠損が生じにくい酸
化物半導体膜とすることができる。
【０１５６】
また、酸化物半導体膜３１４ｂは、Ｉｎ−Ｍ−Ｚｎ酸化物（ＭはＡｌ、Ｔｉ、Ｇａ、Ｙ、
Ｚｒ、Ｌａ、Ｃｅ、ＮｄまたはＨｆ）であり、且つ酸化物半導体膜３１４ａよりも伝導帯
の下端のエネルギーが真空準位に近く、代表的には、酸化物半導体膜３１４ｂの伝導帯の
下端のエネルギーと、酸化物半導体膜３１４ａの伝導帯の下端のエネルギーとの差が、０
．０５ｅＶ以上、０．０７ｅＶ以上、０．１ｅＶ以上、または０．１５ｅＶ以上、且つ２
ｅＶ以下、１ｅＶ以下、０．５ｅＶ以下、または０．４ｅＶ以下とすることが好ましい。
【０１５７】
例えば、酸化物半導体膜３１４ｂがＩｎ−Ｍ−Ｚｎ酸化物であるとき、Ｚｎと酸素を除い
たＩｎとＭの原子数比率は、好ましくは、Ｉｎが５０ａｔｏｍｉｃ％未満、Ｍが５０ａｔ
ｏｍｉｃ％以上、さらに好ましくは、Ｉｎが２５ａｔｏｍｉｃ％未満、Ｍが７５ａｔｏｍ
ｉｃ％以上とする。
【０１５８】
例えば、酸化物半導体膜３１４ａとしてＩｎ：Ｇａ：Ｚｎ＝１：１：１または３：１：２
の原子数比のＩｎ−Ｇａ−Ｚｎ酸化物を用いることができる。また、酸化物半導体膜３１
４ｂとしてＩｎ：Ｇａ：Ｚｎ＝１：３：２、１：６：４、または１：９：６の原子数比の
Ｉｎ−Ｇａ−Ｚｎ酸化物を用いることができる。なお、酸化物半導体膜３１４ａ、及び酸
化物半導体膜３１４ｂの原子数比はそれぞれ、誤差として上記の原子数比のプラスマイナ
ス２０％の変動を含む。
【０１５９】
なお、これらに限られず、必要とするトランジスタの半導体特性及び電気特性（電界効果
移動度、しきい値電圧等）に応じて適切な組成のものを用いればよい。また、必要とする
トランジスタの半導体特性を得るために、酸化物半導体膜３１４ａ、酸化物半導体膜３１
４ｂのキャリア密度や不純物濃度、欠陥密度、金属元素と酸素の原子数比、原子間距離、
密度等を適切なものとすることが好ましい。
【０１６０】
なお、上記では酸化物半導体膜３１４として、２つの酸化物半導体膜が積層された構成を
例示したが、３つ以上の酸化物半導体膜を積層する構成としてもよい。
【０１６１】
《変形例２》
図７（Ｃ）に、トランジスタ３２０の断面概略図を示す。トランジスタ３２０は、酸化物
半導体膜の構成が異なる点で、トランジスタ３００及びトランジスタ３１０と相違してい
る。
【０１６２】
トランジスタ３２０の備える酸化物半導体膜３２４は、酸化物半導体膜３２４ａ、酸化物
半導体膜３２４ｂ、酸化物半導体膜３２４ｃが順に積層されて構成される。
【０１６３】
酸化物半導体膜３２４ａ及び酸化物半導体膜３２４ｂは、絶縁層３０３上に積層して設け
られる。また酸化物半導体膜３２４ｃは、酸化物半導体膜３２４ｂの上面、並びにソース
電極層３０５ａ及びドレイン電極層３０５ｂの上面及び側面に接して設けられる。
【０１６４】
酸化物半導体膜３２４ａ、酸化物半導体膜３２４ｂ、酸化物半導体膜３２４ｃのうち、い
ずれか一、またはいずれか二、または全部に、本発明の一態様の酸化物半導体膜を適用す
ることができる。すなわち、酸化物半導体膜３２４ａ、酸化物半導体膜３２４ｂ、酸化物
半導体膜３２４ｃのうち、いずれか一、またはいずれか二、または全部は、単結晶領域を
有する酸化物半導体膜である。
【０１６５】
例えば、酸化物半導体膜３２４ｂとして、上記変形例１で例示した酸化物半導体膜３１４
ａと同様の構成を用いることができる。また例えば、酸化物半導体膜３２４ａ、３２４ｃ
として、上記変形例１で例示した酸化物半導体膜３１４ｂと同様の構成を用いることがで
きる。
【０１６６】
例えば、酸化物半導体膜３２４ｂの下層に設けられる酸化物半導体膜３２４ａ、及び上層
に設けられる酸化物半導体膜３２４ｃに、Ｇａの含有量の多い酸化物を用いることにより
、酸化物半導体膜３２４ａ、酸化物半導体膜３２４ｂ、及び酸化物半導体膜３２４ｃから
の酸素の脱離を抑制することができる。
【０１６７】
また、例えば酸化物半導体膜３２４ｂに主としてチャネルが形成される場合に、酸化物半
導体膜３２４ｂにＩｎの含有量の多い酸化物を用い、酸化物半導体膜３２４ｂと接してソ
ース電極層３０５ａ及びドレイン電極層３０５ｂを設けることにより、トランジスタ３２
０のオン電流を増大させることができる。
【０１６８】
＜トランジスタの他の構成例＞
以下では、本発明の一態様の酸化物半導体膜を適用可能な、トップゲート型のトランジス
タの構成例について説明する。
【０１６９】
なお、以下では、上記と同様の構成、または同様の機能を備える構成要素においては、同
一の符号を付し、重複する説明は省略する。
【０１７０】
《構成例》
図９（Ａ）に、トップゲート型のトランジスタ３５０の断面概略図を示す。
【０１７１】
トランジスタ３５０は、絶縁層３５１が設けられた基板３０１上に設けられる酸化物半導
体膜３０４と、酸化物半導体膜３０４の上面に接するソース電極層３０５ａ及びドレイン
電極層３０５ｂと、酸化物半導体膜３０４、ソース電極層３０５ａ及びドレイン電極層３
０５ｂ上に設けられる絶縁層３０３と、絶縁層３０３上に酸化物半導体膜３０４と重なる
ように設けられるゲート電極層３０２とを有する。また、絶縁層３０３及びゲート電極層
３０２を覆って絶縁層３５２が設けられている。
【０１７２】
トランジスタ３５０の酸化物半導体膜３０４に、本発明の一態様の酸化物半導体膜を適用
することができる。
【０１７３】
絶縁層３５１は、基板３０１から酸化物半導体膜３０４への不純物の拡散を抑制する機能
を有する。例えば、上記絶縁層３０７と同様の構成を用いることができる。なお、絶縁層
３５１は、不要であれば設けなくてもよい。
【０１７４】
絶縁層３５２には、上記絶縁層３０７と同様、酸素、水素、水等のブロッキング効果を有
する絶縁膜を適用することができる。なお、絶縁層３０７は不要であれば設けなくてもよ
い。
【０１７５】
《変形例》
以下では、トランジスタ３５０と一部が異なるトランジスタの構成例について説明する。
【０１７６】
図９（Ｂ）に、トランジスタ３６０の断面概略図を示す。トランジスタ３６０は、酸化物
半導体膜の構成が異なる点で、トランジスタ３５０と相違している。
【０１７７】
トランジスタ３６０の備える酸化物半導体膜３６４は、酸化物半導体膜３６４ａ、酸化物
半導体膜３６４ｂ、及び酸化物半導体膜３６４ｃが順に積層されて構成されている。
【０１７８】
酸化物半導体膜３６４ａ、酸化物半導体膜３６４ｂ、酸化物半導体膜３６４ｃのうち、い
ずれか一、またはいずれか二、または全部に、本発明の一態様の酸化物半導体膜を適用す
ることができる。すなわち、酸化物半導体膜３６４ａ、酸化物半導体膜３６４ｂ、酸化物
半導体膜３６４ｃのうち、いずれか一、またはいずれか二、または全部は、単結晶領域を
有する酸化物半導体膜である。
【０１７９】
例えば、酸化物半導体膜３６４ｂとして、上記変形例１で例示した酸化物半導体膜３１４
ａと同様の構成を用いることができる。また例えば、酸化物半導体膜３６４ａ、３６４ｃ
として、上記変形例１で例示した酸化物半導体膜３１４ｂと同様の構成を用いることがで
きる。
【０１８０】
例えば、酸化物半導体膜３６４ｂの下層に設けられる酸化物半導体膜３２４ａ、及び上層
に設けられる酸化物半導体膜３６４ｃに、スタビライザとして機能するＧａの含有量の多
い酸化物を用いることにより、酸化物半導体膜３６４ａ、酸化物半導体膜３６４ｂ、酸化
物半導体膜３６４ｃからの酸素の放出を抑制することができる。
【０１８１】
ここで、酸化物半導体膜３６４の形成時において、酸化物半導体膜３６４ｃと酸化物半導
体膜３６４ｂをエッチングにより加工して酸化物半導体膜３６４ａとなる酸化物半導体膜
を露出させ、その後にドライエッチング法によって該酸化物半導体膜を加工して酸化物半
導体膜３６４ａを形成する場合に、該酸化物半導体膜の反応生成物が、酸化物半導体膜３
６４ｂ及び酸化物半導体膜３６４ｃの側面に再付着し、側壁保護層（ラビットイヤーとも
呼べる）が形成される場合がある。なお、該反応生成物は、スパッタリング現象によって
再付着するほか、ドライエッチング時のプラズマを介して再付着する場合もある。
【０１８２】
図９（Ｃ）には、上述のようにして酸化物半導体膜３６４の側面に側壁保護層３６４ｄが
形成された場合の、トランジスタ３６１の断面概略図を示している。
【０１８３】
側壁保護層３６４ｄは、主として酸化物半導体膜３６４ａと同一の材料を含む。また、側
壁保護層３６４ｄには、酸化物半導体膜３６４ａの下層に設けられる層（ここでは絶縁層
３５１）の成分（例えばシリコン）を含有する場合がある。
【０１８４】
また、図９（Ｃ）に示すように、酸化物半導体膜３６４ｂの側面を側壁保護層３６４ｄで
覆い、ソース電極層３０５ａ及びドレイン電極層３０５ｂと接しない構成とすることによ
り、特に酸化物半導体膜３６４ｂに主としてチャネルが形成される場合に、トランジスタ
のオフ時の意図しないリーク電流を抑制し、優れたオフ特性を有するトランジスタを実現
できる。また、側壁保護層３６４ｄとしてＧａの含有量の多い材料を用いることで、酸化
物半導体膜３６４ｂの側面からの酸素の脱離を効果的に抑制し、電気的特性の安定性に優
れたトランジスタを実現できる。
【０１８５】
《変形例２》
図１０（Ａ）に、トランジスタ３７０の断面概略図を示す。トランジスタ３７０は、ソー
ス電極層及びドレイン電極層の構成が異なる点で、トランジスタ３６０と相違している。
より具体的には、トランジスタ３７０では、ソース電極層３０５ａ上にソース電極層３０
６ａが形成され、ドレイン電極層３０５ｂ上にドレイン電極層３０６ｂが形成されている
点が異なる。
【０１８６】
上述したように、ソース電極層３０５ａ及びドレイン電極層３０５ｂとして、酸化物半導
体膜に酸素欠損を生じさせることが可能な材料を用いると、酸化物半導体膜においてソー
ス電極層３０５ａ及びドレイン電極層３０５ｂと接触した近傍の領域に酸素欠損が発生し
、当該領域がｎ型化してトランジスタのソース領域またはドレイン領域として作用させる
ことができる。
【０１８７】
しかしながら、チャネル長が極めて短いトランジスタを形成する場合、上記酸素欠損の発
生によってｎ型化した領域がトランジスタのチャネル長方向に延在してしまうことがある
。この場合、トランジスタの電気特性には、しきい値電圧の変動や、ソース領域とドレイ
ン領域が導通状態となりオン状態とオフ状態の制御ができないなどの現象が現れる。その
ため、チャネル長が極めて短いトランジスタを形成する場合は、ソース電極層及びドレイ
ン電極層に酸素と結合し易い導電材料を用いることは好ましくない。
【０１８８】
したがって、図１０（Ａ）にＬ１として示すソース電極層３０５ａとドレイン電極層３０
５ｂとの間隔は、０．８μｍ以上、好ましくは１．０μｍ以上とする。Ｌ１が０．８μｍ
より小さいと、チャネル形成領域において発生する酸素欠損の影響を排除できなくなり、
トランジスタの電気特性が低下する可能性がある。なお、Ｌ１は、酸化物半導体膜３６４
と接して向かい合うソース電極層３０５ａの端部からドレイン電極層３０５ｂの端部まで
の最短距離という事ができる。なお、図１０（Ａ）ではｎ型化した領域３８０を模式的に
点線で図示している。
【０１８９】
そこで、トランジスタ３７０では、酸素と結合しにくい導電材料を用いて、ソース電極層
３０５ａと酸化物半導体膜３６４に接してソース電極層３０６ａを形成する。また、酸素
と結合しにくい導電材料を用いて、ドレイン電極層３０５ｂと酸化物半導体膜３６４に接
してドレイン電極層３０６ｂを形成する。
【０１９０】
ソース電極層３０６ａは、酸化物半導体膜３６４と接するソース電極層３０５ａの端部を
越えてＬ１の方向に延伸し、ドレイン電極層３０６ｂは、酸化物半導体膜３６４と接する
ドレイン電極層３０５ｂの端部を越えてＬ１の方向に延伸する。
【０１９１】
ソース電極層３０６ａの上記延伸部分と、ドレイン電極層３０６ｂの上記延伸部分は酸化
物半導体膜３６４（特に、酸化物半導体膜３６４ｃ）と接している。また、図１０（Ａ）
に示すトランジスタ３７０において、ソース電極層３０６ａの上記延伸部分の酸化物半導
体膜３６４と接する先端部分から、ドレイン電極層３０６ｂの上記延伸部分の酸化物半導
体膜３６４と接する先端部分までの間隔がチャネル長であり、図１０（Ａ）にＬ２として
示す。
【０１９２】
ソース電極層３０６ａ及びドレイン電極層３０６ｂを形成するための酸素と結合しにくい
導電材料としては、例えば、窒化タンタル、窒化チタンなどの導電性窒化物、またはルテ
ニウムなどを用いることが好ましい。なお、酸素と結合しにくい導電材料には、酸素が拡
散しにくい材料も含まれる。該導電材料の厚さは、好ましくは５ｎｍ以上５００ｎｍ以下
、より好ましくは１０ｎｍ以上３００ｎｍ以下、さらに好ましくは１０ｎｍ以上１００ｎ
ｍ以下とする。
【０１９３】
上記酸素と結合しにくい導電材料をソース電極層３０６ａおよびドレイン電極層３０６ｂ
に用いることによって、酸化物半導体膜３６４に形成されるチャネル形成領域に酸素欠損
が形成されることを抑制することができ、チャネル形成領域のｎ型化を抑えることができ
る。したがって、チャネル長が極めて短いトランジスタであっても良好な電気特性を得る
ことができる。すなわち、Ｌ２をＬ１より小さい値とすることが可能となり、例えば、Ｌ
２を３０ｎｍ以下としても良好なトランジスタの電気特性を得ることが可能となる。また
、酸化物半導体膜３６４に含まれる単結晶領域が３０ｎｍ以上の幅を有している場合には
、チャネル長方向の断面においてチャネル形成領域の全領域が単結晶酸化物半導体膜とな
りうる。
【０１９４】
なお、窒化タンタル、窒化チタンなどの導電性窒化物は、水素を吸蔵する可能性がある。
よって、酸化物半導体膜３６４と接して導電性窒化物を設けることで、酸化物半導体膜３
６４中の水素濃度を低減することができる。
【０１９５】
なお、チャネル長が極めて短いトランジスタを形成する場合は、電子ビーム露光などの細
線加工に適した方法を用いてレジストマスクを形成し、エッチング処理を行うことによっ
て、ソース電極層３０６ａ及びドレイン電極層３０６ｂを形成すればよい。なお、当該レ
ジストマスクとしては、ポジ型レジストを用いれば、露光領域を最小限にすることができ
、スループットを向上させることができる。このような方法を用いれば、チャネル長を３
０ｎｍ以下とするトランジスタを作製することができる。
【０１９６】
また、トランジスタ３７０に含まれる積層構造のバンド図を図１０（Ｂ）及び図１０（Ｃ
）に示す。
【０１９７】
図１０（Ｂ）、（Ｃ）において、縦軸は電子エネルギー（ｅＶ）を、横軸は距離を、それ
ぞれ示す。また、ＥｃＩ１及びＥｃＩ２は絶縁膜（例えば、酸化シリコン膜）の伝導帯下
端のエネルギー、ＥｃＳ１は酸化物半導体膜３６４ａの伝導帯下端のエネルギー、ＥｃＳ
２は酸化物半導体膜３６４ｂの伝導帯下端のエネルギー、ＥｃＳ３は酸化物半導体膜３６
４ｃの伝導帯下端のエネルギーを示す。
【０１９８】
図１０（Ｂ）に示すように、酸化物半導体膜３６４ａ、酸化物半導体膜３６４ｂ、酸化物
半導体膜３６４ｃにおいて、伝導帯下端のエネルギーが連続的に変化する
【０１９９】
なお、図１０（Ｂ）では酸化物半導体膜３６４ａ及び酸化物半導体膜３６４ｃが同程度の
エネルギーギャップを有する場合について示したが、それぞれが異なるエネルギーギャッ
プを有しても構わない。
【０２００】
図１０（Ｂ）より、酸化物半導体膜３６４において酸化物半導体膜３６４ｂがウェル（井
戸）となり、酸化物半導体膜３６４を用いたトランジスタにおいて、チャネルが酸化物半
導体膜３６４ｂに形成されることがわかる。なお、酸化物半導体膜３６４は伝導帯下端の
エネルギーが連続的に変化しているため、Ｕ字型井戸（Ｕ  Ｓｈａｐｅ  Ｗｅｌｌ）とも
呼ぶことができる。また、このような構成で形成されたチャネルを埋め込みチャネルとい
うこともできる。
【０２０１】
酸化物半導体膜３６４ａ及び酸化物半導体膜３６４ｃは、酸化物半導体膜３６４ｂを構成
する金属元素を一種以上含む膜であるから、酸化物半導体膜３６４は主成分を共通して積
層された酸化物半導体積層膜ともいえる。主成分を共通として積層された酸化物半導体積
層膜は、各層を単に積層するのではなく連続接合（ここでは、特に伝導帯下端のエネルギ
ーが各層の間で連続的に変化するＵ字型の井戸構造）が形成されるように作製する。なぜ
なら、各層の界面に酸化物半導体にとってトラップ中心や再結合中心のような欠陥準位、
あるいはキャリアの流れを阻害するバリアを形成するような不純物が混在していると、エ
ネルギーバンドの連続性が失われ、界面でキャリアがトラップあるいは再結合により消滅
してしまうためである。
【０２０２】
連続接合を形成するためには、ロードロック室を備えたマルチチャンバー方式の成膜装置
（スパッタリング装置）を用いて各層を大気に触れさせることなく連続して積層すること
が必要となる。スパッタリング装置における各チャンバーは、酸化物半導体にとって不純
物となる水等を可能な限り除去すべくクライオポンプのような吸着式の真空排気ポンプを
用いて高真空排気（５×１０−７Ｐａ乃至１×１０−４Ｐａ程度まで）することが好まし
い。または、ターボ分子ポンプとコールドトラップを組み合わせて排気系からチャンバー
内に気体が逆流しないようにしておくことが好ましい。
【０２０３】
酸化物半導体膜３６４ｂの上層または下層に設けられる酸化物半導体膜３６４ａ及び酸化
物半導体膜３６４ｃはバリア層として機能し、酸化物半導体膜３６４に接する絶縁層と、
酸化物半導体膜３６４との界面に形成されるトラップ準位の影響が、トランジスタのキャ
リアの主な経路（キャリアパス）となる酸化物半導体膜３６４ｂへと及ぶことを抑制する
ことができる。
【０２０４】
例えば、酸化物半導体膜に含まれる酸素欠損は、酸化物半導体のエネルギーギャップ内の
深いエネルギー位置に存在する局在準位として顕在化する。このような局在準位にキャリ
アがトラップされることで、トランジスタの信頼性が低下するため、酸化物半導体膜に含
まれる酸素欠損を低減することが必要となる。酸化物半導体膜３６４においては、酸化物
半導体膜３６４ｂと比較して酸素欠損の生じにくい酸化物半導体膜を酸化物半導体膜３６
４ｂの上下に接して設けることで、酸化物半導体膜３６４ｂにおける酸素欠損を低減する
ことができる。例えば、酸化物半導体膜３６４ｂは、一定電流測定法（ＣＰＭ：Ｃｏｎｓ
ｔａｎｔ  Ｐｈｏｔｏｃｕｒｒｅｎｔ  Ｍｅｔｈｏｄ）により測定された局在準位による
吸収係数を１×１０−３／ｃｍ未満、好ましくは１×１０−４／ｃｍ未満とすることがで
きる。
【０２０５】
また、酸化物半導体膜３６４ｂが、構成元素の異なる絶縁層と接する場合、２層の界面に
界面準位が形成され、該界面準位はチャネルを形成することがある。このような場合、し
きい値電圧の異なる第２のトランジスタが出現し、トランジスタの見かけ上のしきい値電
圧が変動することがある。しかしながら、酸化物半導体膜３６４においては酸化物半導体
膜３６４ｂを構成する金属元素を一種以上含んで酸化物半導体膜３６４ａが構成されるた
め、２層の界面に界面準位を形成しにくくなる。よって酸化物半導体膜３６４ａを設ける
ことにより、トランジスタのしきい値電圧などの電気特性のばらつきを低減することがで
きる。
【０２０６】
また、絶縁層３０３と酸化物半導体膜３６４ｂとの界面にチャネルが形成される場合、該
界面で界面散乱が起こり、トランジスタの電界効果移動度が低くなる。しかしながら、酸
化物半導体膜３６４においては、酸化物半導体膜３６４ｂを構成する金属元素を一種以上
含んで酸化物半導体膜３６４ｃが構成されるため、２層の界面ではキャリアの散乱が起こ
りにくく、トランジスタの電界効果移動度を高くすることができる。
【０２０７】
また、酸化物半導体膜３６４ａ、３６４ｃは、酸化物半導体膜３６４に接する絶縁層（絶
縁層３５１、絶縁層３０３）の構成元素（例えば、シリコン）が、酸化物半導体膜３６４
ｂへ混入して、不純物による準位が形成されることを抑制するためのバリア層としても機
能する。特に酸化物半導体膜３６４ｂに第１４族元素であるシリコンまたは炭素が多く混
入しないように、酸化物半導体膜３６４ａ、３６４ｃで、キャリアパスとなる酸化物半導
体膜３６４ｂを挟む、または囲む構成とすることが好ましい。すなわち、酸化物半導体膜
３６４ｂに含まれるシリコン及び炭素の濃度は、酸化物半導体膜３６４ａ、３６４ｃに含
まれるシリコン及び炭素の濃度よりも低いことが好ましい。
【０２０８】
例えば、酸化物半導体膜３６４ｂに含まれるシリコンの濃度は３×１０１８／ｃｍ３以下
、好ましくは１×１０１８／ｃｍ３以下、さらに好ましくは３×１０１７／ｃｍ３以下と
する。また、酸化物半導体膜３６４ｂに含まれる炭素の濃度は３×１０１８／ｃｍ３以下
、好ましくは３×１０１７／ｃｍ３以下とする。なお、酸化物半導体膜中の不純物濃度は
二次イオン分析法（ＳＩＭＳ：Ｓｅｃｏｎｄａｒｙ  Ｉｏｎ  Ｍａｓｓ  Ｓｐｅｃｔｒｏ
ｍｅｔｒｙ）で測定することができる。
【０２０９】
また、水素や水分が不純物として酸化物半導体膜に含まれてしまうとドナーを作りｎ型化
するため、酸化物半導体膜３６４の上方に水素や水分が外部から侵入することを防止する
保護絶縁層（窒化シリコン層など）を設けることは、井戸型構造を実現する上で有用であ
る。
【０２１０】
なお、図１０（Ｂ）に示すように、酸化物半導体膜３６４ａ又は酸化物半導体膜３６４ｃ
と、絶縁層との界面近傍には、不純物や欠陥に起因したトラップ準位が形成され得る。よ
って、酸化物半導体膜３６４ａ及び酸化物半導体膜３６４ｃを設けることにより、酸化物
半導体膜３６４ｂと当該トラップ準位とを遠ざけることができる。ただし、ＥｃＳ１また
はＥｃＳ３と、ＥｃＳ２とのエネルギー差が小さい場合、酸化物半導体膜３６４ｂの電子
が該エネルギー差を越えてトラップ準位に達することがある。トラップ準位に電子が捕獲
されることで、絶縁層界面にマイナスの電荷が生じ、トランジスタのしきい値電圧はプラ
ス方向にシフトしてしまう。
【０２１１】
したがって、ＥｃＳ１及びＥｃＳ３と、ＥｃＳ２とのエネルギー差を、それぞれ０．１ｅ
Ｖ以上、好ましくは０．１５ｅＶ以上とすることで、トランジスタのしきい値電圧の変動
が低減され、安定した電気特性を得ることができる。
【０２１２】
なお、図１０（Ａ）に示すトランジスタにおいて、ソース電極層３０６ａ及びドレイン電
極層３０６ｂの形成時に酸化物半導体膜３６４の上方、すなわち酸化物半導体膜３６４ｃ
がエッチングされる場合がある。また、酸化物半導体膜３６４ｂの上面は、酸化物半導体
膜３６４ｃの成膜時に酸化物半導体膜３６４ｂ及び酸化物半導体膜３６４ｃの混合層が形
成される場合がある。
【０２１３】
酸化物半導体膜３６４ｂが、Ｉｎ：Ｇａ：Ｚｎ＝１：１：１［原子数比］のＩｎ−Ｇａ−
Ｚｎ酸化物、またはＩｎ：Ｇａ：Ｚｎ＝３：１：２［原子数比］のＩｎ−Ｇａ−Ｚｎ酸化
物であり、酸化物半導体膜３６４ｃが、Ｉｎ：Ｇａ：Ｚｎ＝１：３：２［原子数比］のＩ
ｎ−Ｇａ−Ｚｎ酸化物、またはＩｎ：Ｇａ：Ｚｎ＝１：６：４［原子数比］のＩｎ−Ｇａ
−Ｚｎ酸化物である場合、酸化物半導体膜３６４ｂよりも酸化物半導体膜３６４ｃのＧａ
の含有量が多いため、酸化物半導体膜３６４ｂの上面には、ＧａＯｘ層または酸化物半導
体膜３６４ｂよりもＧａを多く含む混合層が形成されうる。
【０２１４】
したがって、ＥｃＳ２のＥｃＩ２側の伝導帯下端のエネルギーが高くなり、図１０（Ｃ）
に示すバンド構造のようになる場合がある。すなわち、図１０（Ｃ）は、図１０（Ｂ）の
酸化物半導体膜３６４ｃの伝導帯下端のエネルギーを示すＥｃＳ３がなく、ＥｃＳ２のＥ
ｃＩ２側の伝導帯下端のエネルギーが高いバンド構造である。
【０２１５】
以上に示す酸化物半導体積層膜の構造とすることで、チャネルとして機能する酸化物半導
体膜の界面において、界面散乱が起こりにくい。よって、該界面においてはキャリアの動
きが阻害されないため、トランジスタの電界効果移動度が高くなる。また、チャネルとし
て機能する酸化物半導体膜に接してバリア層として機能する酸化物半導体膜を形成するこ
とによって、チャネルに不純物が入り込むのを抑制することができるため、トランジスタ
に安定した電気特性を付与することができる。
【０２１６】
本実施の形態は、本明細書中に記載する他の実施の形態と適宜組み合わせて実施すること
ができる。
【０２１７】
（実施の形態４）
本発明の一態様に係る半導体装置の一例として、論理回路であるＮＯＲ型回路の回路図の
一例を図１３（Ａ）に示す。図１３（Ｂ）はＮＡＮＤ型回路の回路図である。
【０２１８】
図１３（Ａ）に示すＮＯＲ型回路において、ｐチャネル型トランジスタであるトランジス
タ８０１、８０２は、チャネル形成領域に酸化物半導体以外の半導体材料（例えば、シリ
コンなど）を用いたトランジスタとし、ｎチャネル型トランジスタであるトランジスタ８
０３、８０４は、酸化物半導体を含む酸化物積層を含み実施の形態３で示すトランジスタ
と同様な構造を有するトランジスタを用いる。
【０２１９】
シリコンなどの半導体材料を用いたトランジスタは高速動作が容易である。一方、酸化物
半導体を用いたトランジスタは、その特性により長時間の電荷保持を可能とする。
【０２２０】
論理回路の小型化のために、ｎチャネル型のトランジスタであるトランジスタ８０３、８
０４は、ｐチャネル型のトランジスタであるトランジスタ８０１、８０２上に積層される
ことが好ましい。例えば、単結晶シリコン基板を用いてトランジスタ８０１、８０２を形
成し、絶縁層を介してトランジスタ８０１、８０２上にトランジスタ８０３、８０４を形
成することが可能である。
【０２２１】
また、図１３（Ｂ）に示すＮＡＮＤ型回路では、ｐチャネル型トランジスタであるトラン
ジスタ８１１、８１４は、チャネル形成領域に酸化物半導体以外の半導体材料（例えば、
シリコンなど）を用いたトランジスタとし、ｎチャネル型トランジスタであるトランジス
タ８１２、８１３は、酸化物半導体膜を含み、上記実施の形態３で示すトランジスタと同
様な構造を有するトランジスタを用いる。
【０２２２】
なお、図１３（Ｂ）に示すＮＡＮＤ型回路において、トランジスタ８１２、８１３として
、バックゲート電極として機能する第２のゲート電極を有する構成として、該第２のゲー
ト電極の電位を制御し、例えばＧＮＤとすることでトランジスタ８１２、８１３のしきい
値電圧をよりプラスとし、さらにノーマリーオフのトランジスタとすることができる。
【０２２３】
また、図１３（Ａ）に示すＮＯＲ回路と同様に、論理回路の小型化のために、ｎチャネル
型のトランジスタであるトランジスタ８１２、８１３は、ｐチャネル型のトランジスタで
あるトランジスタ８１１、８１４上に積層されることが好ましい。
【０２２４】
本実施の形態に示す半導体装置では、チャネル形成領域に酸化物半導体を用いたオフ電流
の極めて小さいトランジスタを適用することで、消費電力を十分に低減することができる
。
【０２２５】
また、異なる半導体材料を用いた半導体素子を積層することにより、微細化及び高集積化
を実現し、かつ安定で高い電気的特性を付与された半導体装置、及び該半導体装置の作製
方法を提供することができる。
【０２２６】
また、本発明の一態様に係る酸化物半導体膜を含むトランジスタの構成を適用することで
、信頼性が高く、安定した特性を示すＮＯＲ型回路とＮＡＮＤ型回路を提供することがで
きる。
【０２２７】
なお、本実施の形態では、実施の形態３に示すトランジスタを使用したＮＯＲ型回路とＮ
ＡＮＤ型回路の例を示したが、特に限定されず、実施の形態３に示すトランジスタを使用
したＡＮＤ型回路やＯＲ回路などを形成することもできる。
【０２２８】
または、本実施の形態や、別の実施の形態で述べたトランジスタと、表示素子とを組み合
わせて、表示装置を構成することが可能である。例えば、表示素子、表示素子を有する装
置である表示装置、発光素子、及び発光素子を有する装置である発光装置は、様々な形態
を用いること、又は様々な素子を有することが出来る。表示素子、表示装置、発光素子又
は発光装置の一例としては、ＥＬ（エレクトロルミネッセンス）素子（有機物及び無機物
を含むＥＬ素子、有機ＥＬ素子、無機ＥＬ素子）、ＬＥＤ（白色ＬＥＤ、赤色ＬＥＤ、緑
色ＬＥＤ、青色ＬＥＤなど）、トランジスタ（電流に応じて発光するトランジスタ）、電
子放出素子、液晶素子、電子インク、電気泳動素子、グレーティングライトバルブ（ＧＬ
Ｖ）、プラズマディスプレイ（ＰＤＰ）、デジタルマイクロミラーデバイス（ＤＭＤ）、
圧電セラミックディスプレイ、カーボンナノチューブ、など、電気磁気的作用により、コ
ントラスト、輝度、反射率、透過率などが変化する表示媒体を有するものがある。ＥＬ素
子を用いた表示装置の一例としては、ＥＬディスプレイなどがある。電子放出素子を用い
た表示装置の一例としては、フィールドエミッションディスプレイ（ＦＥＤ）又はＳＥＤ
方式平面型ディスプレイ（ＳＥＤ：Ｓｕｒｆａｃｅ−ｃｏｎｄｕｃｔｉｏｎ  Ｅｌｅｃｔ
ｒｏｎ−ｅｍｉｔｔｅｒ  Ｄｉｓｐｌｙ）などがある。液晶素子を用いた表示装置の一例
としては、液晶ディスプレイ（透過型液晶ディスプレイ、半透過型液晶ディスプレイ、反
射型液晶ディスプレイ、直視型液晶ディスプレイ、投射型液晶ディスプレイ）などがある
。電子インク又は電気泳動素子を用いた表示装置の一例としては、電子ペーパーなどがあ
る。
【０２２９】
以上、本実施の形態に示す構成、方法などは、他の実施の形態に示す構成、方法などと適
宜組み合わせて用いることができる。
【０２３０】
（実施の形態５）
本実施の形態では、実施の形態３に示すトランジスタを使用し、電力が供給されない状況
でも記憶内容の保持が可能で、かつ、書き込み回数にも制限が無い半導体装置（記憶装置
）の一例を、図面を用いて説明する。
【０２３１】
図１４（Ａ）は、本実施の形態の半導体装置を示す回路図である。
【０２３２】
図１４（Ａ）に示すトランジスタ２６０は、酸化物半導体以外の半導体材料（例えば、シ
リコンなど）を用いたトランジスタを適用することができ、高速動作が容易である。また
、トランジスタ２６２には本発明の一態様の酸化物半導体膜を含み実施の形態３で示すト
ランジスタと同様な構造を有するトランジスタを適用することができ、その特性により長
時間の電荷保持を可能とする。
【０２３３】
なお、上記トランジスタは、いずれもｎチャネル型トランジスタであるものとして説明す
るが、本実施の形態に示す半導体装置に用いるトランジスタとしては、ｐチャネル型トラ
ンジスタを用いることもできる。
【０２３４】
図１４（Ａ）において、第１の配線（１ｓｔ  Ｌｉｎｅ）とトランジスタ２６０のソース
電極層とは、電気的に接続され、第２の配線（２ｎｄ  Ｌｉｎｅ）とトランジスタ２６０
のドレイン電極層とは、電気的に接続されている。また、第３の配線（３ｒｄ  Ｌｉｎｅ
）とトランジスタ２６２のソース電極層又はドレイン電極層の一方とは、電気的に接続さ
れ、第４の配線（４ｔｈ  Ｌｉｎｅ）と、トランジスタ２６２のゲート電極層とは、電気
的に接続されている。そして、トランジスタ２６０のゲート電極層と、トランジスタ２６
２のソース電極層又はドレイン電極層の他方は、容量素子２６４の電極の一方と電気的に
接続され、第５の配線（５ｔｈ  Ｌｉｎｅ）と、容量素子２６４の電極の他方は電気的に
接続されている。
【０２３５】
図１４（Ａ）に示す半導体装置では、トランジスタ２６０のゲート電極層の電位が保持可
能という特徴を生かすことで、次のように、情報の書き込み、保持、読み出しが可能であ
る。
【０２３６】
情報の書き込みおよび保持について説明する。まず、第４の配線の電位を、トランジスタ
２６２がオン状態となる電位にして、トランジスタ２６２をオン状態とする。これにより
、第３の配線の電位が、トランジスタ２６０のゲート電極層、および容量素子２６４に与
えられる。すなわち、トランジスタ２６０のゲート電極層には、所定の電荷が与えられる
（書き込み）。ここでは、異なる二つの電位レベルを与える電荷（以下Ｌｏｗレベル電荷
、Ｈｉｇｈレベル電荷という）のいずれかが与えられるものとする。その後、第４の配線
の電位を、トランジスタ２６２がオフ状態となる電位にして、トランジスタ２６２をオフ
状態とすることにより、トランジスタ２６０のゲート電極層に与えられた電荷が保持され
る（保持）。
【０２３７】
トランジスタ２６２のオフ電流は極めて小さいため、トランジスタ２６０のゲート電極層
の電荷は長時間にわたって保持される。
【０２３８】
次に情報の読み出しについて説明する。第１の配線に所定の電位（定電位）を与えた状態
で、第５の配線に適切な電位（読み出し電位）を与えると、トランジスタ２６０のゲート
電極層に保持された電荷量に応じて、第２の配線は異なる電位をとる。一般に、トランジ
スタ２６０をｎチャネル型とすると、トランジスタ２６０のゲート電極層にＨｉｇｈレベ
ル電荷が与えられている場合の見かけのしきい値Ｖｔｈ＿Ｈは、トランジスタ２６０のゲ
ート電極層にＬｏｗレベル電荷が与えられている場合の見かけのしきい値Ｖｔｈ＿Ｌより
低くなるためである。ここで、見かけのしきい値電圧とは、トランジスタ２６０を「オン
状態」とするために必要な第５の配線の電位をいうものとする。したがって、第５の配線
の電位をＶｔｈ＿ＨとＶｔｈ＿Ｌの間の電位Ｖ０とすることにより、トランジスタ２６０
のゲート電極層に与えられた電荷を判別できる。例えば、書き込みにおいて、Ｈｉｇｈレ
ベル電荷が与えられていた場合には、第５の配線の電位がＶ０（＞Ｖｔｈ＿Ｈ）となれば
、トランジスタ２６０は「オン状態」となる。Ｌｏｗレベル電荷が与えられていた場合に
は、第５の配線の電位がＶ０（＜Ｖｔｈ＿Ｌ）となっても、トランジスタ２６０は「オフ
状態」のままである。このため、第２の配線の電位を見ることで、保持されている情報を
読み出すことができる。
【０２３９】
なお、メモリセルをアレイ状に配置して用いる場合、所望のメモリセルの情報のみを読み
出せることが必要になる。このように情報を読み出さない場合には、ゲート電極層の状態
にかかわらずトランジスタ２６０が「オフ状態」となるような電位、つまり、Ｖｔｈ＿Ｈ
より小さい電位を第５の配線に与えればよい。又は、ゲート電極層の状態にかかわらずト
ランジスタ２６０が「オン状態」となるような電位、つまり、Ｖｔｈ＿Ｌより大きい電位
を第５の配線に与えればよい。
【０２４０】
図１４（Ｂ）に異なる記憶装置の構造の一形態の例を示す。図１４（Ｂ）は、半導体装置
の回路構成の一例を示し、図１４（Ｃ）は半導体装置の一例を示す概念図である。まず、
図１４（Ｂ）に示す半導体装置について説明を行い、続けて図１４（Ｃ）に示す半導体装
置について、以下説明を行う。
【０２４１】
図１４（Ｂ）に示す半導体装置において、ビット線ＢＬとトランジスタ２６２のソース電
極またはドレイン電極とは電気的に接続され、ワード線ＷＬとトランジスタ２６２のゲー
ト電極層とは電気的に接続され、トランジスタ２６２のソース電極またはドレイン電極と
容量素子２５４の第１の端子とは電気的に接続されている。
【０２４２】
酸化物半導体を用いたトランジスタ２６２は、オフ電流が極めて小さいという特徴を有し
ている。このため、トランジスタ２６２をオフ状態とすることで、容量素子２５４の第１
の端子の電位（あるいは、容量素子２５４に蓄積された電荷）を極めて長時間にわたって
保持することが可能である。
【０２４３】
次に、図１４（Ｂ）に示す半導体装置（メモリセル２５０）に、情報の書き込み及び保持
を行う場合について説明する。
【０２４４】
まず、ワード線ＷＬの電位を、トランジスタ２６２がオン状態となる電位として、トラン
ジスタ２６２をオン状態とする。これにより、ビット線ＢＬの電位が、容量素子２５４の
第１の端子に与えられる（書き込み）。その後、ワード線ＷＬの電位を、トランジスタ２
６２がオフ状態となる電位として、トランジスタ２６２をオフ状態とすることにより、容
量素子２５４の第１の端子の電位が保持される（保持）。
【０２４５】
トランジスタ２６２のオフ電流は極めて小さいため、容量素子２５４の第１の端子の電位
（あるいは容量素子に蓄積された電荷）を長時間にわたって保持することができる。
【０２４６】
次に、情報の読み出しについて説明する。トランジスタ２６２がオン状態となると、浮遊
状態であるビット線ＢＬと容量素子２５４とが導通し、ビット線ＢＬと容量素子２５４の
間で電荷が再分配される。その結果、ビット線ＢＬの電位が変化する。ビット線ＢＬの電
位の変化量は、容量素子２５４の第１の端子の電位（あるいは容量素子２５４に蓄積され
た電荷）によって、異なる値をとる。
【０２４７】
例えば、容量素子２５４の第１の端子の電位をＶ、容量素子２５４の容量をＣ、ビット線
ＢＬが有する容量成分（以下、ビット線容量とも呼ぶ）をＣＢ、電荷が再分配される前の
ビット線ＢＬの電位をＶＢ０とすると、電荷が再分配された後のビット線ＢＬの電位は、
（ＣＢ×ＶＢ０＋Ｃ×Ｖ）／（ＣＢ＋Ｃ）となる。従って、メモリセル２５０の状態とし
て、容量素子２５４の第１の端子の電位がＶ１とＶ０（Ｖ１＞Ｖ０）の２状態をとるとす
ると、電位Ｖ１を保持している場合のビット線ＢＬの電位（＝（ＣＢ×ＶＢ０＋Ｃ×Ｖ１
）／（ＣＢ＋Ｃ））は、電位Ｖ０を保持している場合のビット線ＢＬの電位（＝（ＣＢ×
ＶＢ０＋Ｃ×Ｖ０）／（ＣＢ＋Ｃ））よりも高くなることがわかる。
【０２４８】
そして、ビット線ＢＬの電位を所定の電位と比較することで、情報を読み出すことができ
る。
【０２４９】
このように、図１４（Ｂ）に示す半導体装置は、トランジスタ２６２のオフ電流が極めて
小さいという特徴から、容量素子２５４に蓄積された電荷は長時間にわたって保持するこ
とができる。つまり、リフレッシュ動作が不要となるか、または、リフレッシュ動作の頻
度を極めて低くすることが可能となるため、消費電力を十分に低減することができる。ま
た、電力の供給がない場合であっても、長期にわたって記憶内容を保持することが可能で
ある。
【０２５０】
次に、図１４（Ｃ）に示す半導体装置について、説明を行う。
【０２５１】
図１４（Ｃ）に示す半導体装置は、上部に記憶回路として図１４（Ｂ）に示したメモリセ
ル２５０を複数有するメモリセルアレイ２５１ａ及びメモリセルアレイ２５１ｂを有し、
下部に、メモリセルアレイ２５１（メモリセルアレイ２５１ａ及びメモリセルアレイ２５
１ｂ）を動作させるために必要な周辺回路２５３を有する。なお、周辺回路２５３は、メ
モリセルアレイ２５１と電気的に接続されている。
【０２５２】
図１４（Ｃ）に示した構成とすることにより、周辺回路２５３をメモリセルアレイ２５１
（メモリセルアレイ２５１ａ及びメモリセルアレイ２５１ｂ）の直下に設けることができ
るため半導体装置の小型化を図ることができる。
【０２５３】
周辺回路２５３に設けられるトランジスタは、トランジスタ２６２とは異なる半導体材料
を用いるのがより好ましい。例えば、シリコン、ゲルマニウム、シリコンゲルマニウム、
炭化シリコン、またはガリウムヒ素等を用いることができ、単結晶半導体を用いることが
好ましい。他に、有機半導体材料などを用いてもよい。このような半導体材料を用いたト
ランジスタは、十分な高速動作が可能である。したがって、前記トランジスタにより、高
速動作が要求される各種回路（論理回路、駆動回路など）を好適に実現することが可能で
ある。
【０２５４】
なお、図１４（Ｃ）に示した半導体装置では、２つのメモリセルアレイ２５１（メモリセ
ルアレイ２５１ａと、メモリセルアレイ２５１ｂ）が積層された構成を例示したが、積層
するメモリセルアレイの数はこれに限定されない。３つ以上のメモリセルアレイを積層す
る構成としてもよい。
【０２５５】
トランジスタ２６２として、本発明の一態様の酸化物半導体膜をチャネル形成領域に用い
るトランジスタを適用することによって、長期にわたり記憶内容を保持することが可能で
ある。つまり、リフレッシュ動作を必要としない、或いは、リフレッシュ動作の頻度が極
めて少ない半導体記憶装置とすることが可能となるため、消費電力を十分に低減すること
ができる。
【０２５６】
以上、本実施の形態に示す構成、方法などは、他の実施の形態に示す構成、方法などと適
宜組み合わせて用いることができる。
【０２５７】
（実施の形態６）
本実施の形態では、本発明の一態様の酸化物半導体膜を用いた半導体装置および電子機器
の構成について、図１１および図１２を参照しながら説明する。
【０２５８】
図１１は、本発明の一態様の酸化物半導体膜を適用した半導体装置を含む電子機器のブロ
ック図である。
【０２５９】
図１２は、本発明の一態様の酸化物半導体膜を適用した半導体装置を含む電子機器の外観
図である。
【０２６０】
図１１に示す電子機器はＲＦ回路９０１、アナログベースバンド回路９０２、デジタルベ
ースバンド回路９０３、バッテリー９０４、電源回路９０５、アプリケーションプロセッ
サ９０６、フラッシュメモリ９１０、ディスプレイコントローラ９１１、メモリ回路９１
２、ディスプレイ９１３、タッチセンサ９１９、音声回路９１７、キーボード９１８など
より構成されている。
【０２６１】
アプリケーションプロセッサ９０６はＣＰＵ９０７、ＤＳＰ９０８、インターフェイス（
ＩＦ）９０９を有している。また、メモリ回路９１２はＳＲＡＭまたはＤＲＡＭで構成す
ることができる。
【０２６２】
実施の形態３で説明するトランジスタを、メモリ回路９１２に適用することにより、情報
の書き込みおよび読み出しが可能な信頼性の高い電子機器を提供することができる。
【０２６３】
また、実施の形態３で説明するトランジスタを、ＣＰＵ９０７またはＤＳＰ９０８に含ま
れるレジスタ等に適用することにより、情報の書き込みおよび読み出しが可能な信頼性の
高い電子機器を提供することができる。
【０２６４】
なお、実施の形態３で説明するトランジスタのオフリーク電流が極めて小さい場合は、長
期間の記憶保持が可能で、且つ消費電力が十分に低減されたメモリ回路９１２を提供でき
る。また、パワーゲーティングされている期間に、パワーゲーティング前の状態をレジス
タ等に記憶することができるＣＰＵ９０７またはＤＳＰ９０８を提供することができる。
【０２６５】
また、ディスプレイ９１３は表示部９１４、ソースドライバ９１５、ゲートドライバ９１
６によって構成されている。
【０２６６】
表示部９１４はマトリクス状に配置された複数の画素を有する。画素は画素回路を備え、
画素回路はゲートドライバ９１６と電気的に接続されている。
【０２６７】
実施の形態３で説明するトランジスタを、画素回路またはゲートドライバ９１６に適宜用
いることができる。これにより、信頼性の高いディスプレイを提供することができる。
【０２６８】
電子機器としては、例えば、テレビジョン装置（テレビ、またはテレビジョン受信機とも
いう）、コンピュータ用などのモニタ、デジタルカメラ、デジタルビデオカメラ等のカメ
ラ、デジタルフォトフレーム、携帯電話機（携帯電話、携帯電話装置ともいう）、携帯型
ゲーム機、携帯情報端末、音響再生装置、パチンコ機などの大型ゲーム機などが挙げられ
る。
【０２６９】
図１２（Ａ）は、携帯型の情報端末であり、本体１００１、筐体１００２、表示部１００
３ａ、１００３ｂなどによって構成されている。表示部１００３ｂはタッチパネルとなっ
ており、表示部１００３ｂに表示されるキーボードボタン１００４を触れることで画面操
作や、文字入力を行うことができる。勿論、表示部１００３ａをタッチパネルとして構成
してもよい。実施の形態３で示したトランジスタをスイッチング素子として液晶パネルや
有機発光パネルを作製して表示部１００３ａ、１００３ｂに適用することにより、信頼性
の高い携帯型の情報端末とすることができる。
【０２７０】
図１２（Ａ）に示す携帯型の情報端末は、様々な情報（静止画、動画、テキスト画像など
）を表示する機能、カレンダー、日付又は時刻などを表示部に表示する機能、表示部に表
示した情報を操作又は編集する機能、様々なソフトウェア（プログラム）によって処理を
制御する機能、等を有することができる。また、筐体の裏面や側面に、外部接続用端子（
イヤホン端子、ＵＳＢ端子など）、記録媒体挿入部などを備える構成としてもよい。
【０２７１】
また、図１２（Ａ）に示す携帯型の情報端末は、無線で情報を送受信できる構成としても
よい。無線により、電子書籍サーバから、所望の書籍データなどを購入し、ダウンロード
する構成とすることも可能である。
【０２７２】
図１２（Ｂ）は、携帯音楽プレイヤーであり、本体１０２１には表示部１０２３と、耳に
装着するための固定部１０２２と、スピーカー、操作ボタン１０２４、外部メモリスロッ
ト１０２５等が設けられている。実施の形態３で示したトランジスタをスイッチング素子
として液晶パネルや有機発光パネルを作製して表示部１０２３に適用することにより、よ
り信頼性の高い携帯音楽プレイヤーとすることができる。
【０２７３】
さらに、図１２（Ｂ）に示す携帯音楽プレイヤーにアンテナやマイク機能や無線機能を持
たせ、携帯電話と連携させれば、乗用車などを運転しながらワイヤレスによるハンズフリ
ーでの会話も可能である。
【０２７４】
図１２（Ｃ）は、携帯電話であり、筐体１０３０及び筐体１０３１の二つの筐体で構成さ
れている。筐体１０３１には、表示パネル１０３２、スピーカー１０３３、マイクロフォ
ン１０３４、ポインティングデバイス１０３６、カメラ用レンズ１０３７、外部接続端子
１０３８などを備えている。また、筐体１０３０には、携帯電話の充電を行う太陽電池セ
ル１０４０、外部メモリスロット１０４１などを備えている。また、アンテナは筐体１０
３１内部に内蔵されている。実施の形態３で説明するトランジスタを表示パネル１０３２
に適用することにより、信頼性の高い携帯電話とすることができる。
【０２７５】
また、表示パネル１０３２はタッチパネルを備えており、図１２（Ｃ）には映像表示され
ている複数の操作キー１０３５を点線で示している。なお、太陽電池セル１０４０で出力
される電圧を各回路に必要な電圧に昇圧するための昇圧回路も実装している。
【０２７６】
例えば、昇圧回路などの電源回路に用いられるパワートランジスタも実施の形態３で説明
するトランジスタの酸化物半導体膜の膜厚を２μｍ以上５０μｍ以下とすることで形成す
ることができる。
【０２７７】
表示パネル１０３２は、使用形態に応じて表示の方向が適宜変化する。また、表示パネル
１０３２と同一面上にカメラ用レンズ１０３７を備えているため、テレビ電話が可能であ
る。スピーカー１０３３及びマイクロフォン１０３４は音声通話に限らず、テレビ電話、
録音、再生などが可能である。さらに、筐体１０３０と筐体１０３１は、スライドし、図
１２（Ｃ）のように展開している状態から重なり合った状態とすることができ、携帯に適
した小型化が可能である。
【０２７８】
外部接続端子１０３８はＡＣアダプタ及びＵＳＢケーブルなどの各種ケーブルと接続可能
であり、充電及びパーソナルコンピュータなどとのデータ通信が可能である。また、外部
メモリスロット１０４１に記録媒体を挿入し、より大量のデータ保存及び移動に対応でき
る。
【０２７９】
また、上記機能に加えて、赤外線通信機能、テレビ受信機能などを備えたものであっても
よい。
【０２８０】
図１２（Ｄ）は、テレビジョン装置の一例を示している。テレビジョン装置１０５０は、
筐体１０５１に表示部１０５３が組み込まれている。表示部１０５３により、映像を表示
することが可能である。また、筐体１０５１を支持するスタンド１０５５にＣＰＵが内蔵
されている。実施の形態３で説明するトランジスタを表示部１０５３およびＣＰＵに適用
することにより、信頼性の高いテレビジョン装置１０５０とすることができる。
【０２８１】
テレビジョン装置１０５０の操作は、筐体１０５１が備える操作スイッチや、別体のリモ
コン操作機により行うことができる。また、リモコン操作機に、当該リモコン操作機から
出力する情報を表示する表示部を設ける構成としてもよい。
【０２８２】
なお、テレビジョン装置１０５０は、受信機やモデムなどを備えた構成とする。受信機に
より一般のテレビ放送の受信を行うことができ、さらにモデムを介して有線または無線に
よる通信ネットワークに接続することにより、一方向（送信者から受信者）または双方向
（送信者と受信者間、あるいは受信者間同士など）の情報通信を行うことも可能である。
【０２８３】
また、テレビジョン装置１０５０は、外部接続端子１０５４や、記憶媒体再生録画部１０
５２、外部メモリスロットを備えている。外部接続端子１０５４は、ＵＳＢケーブルなど
の各種ケーブルと接続可能であり、パーソナルコンピュータなどとのデータ通信が可能で
ある。記憶媒体再生録画部１０５２では、ディスク状の記録媒体を挿入し、記録媒体に記
憶されているデータの読み出し、記録媒体への書き込みが可能である。また、外部メモリ
スロットに差し込まれた外部メモリ１０５６にデータ保存されている画像や映像などを表
示部１０５３に映し出すことも可能である。
【０２８４】
また、実施の形態３で説明するトランジスタのオフリーク電流が極めて小さい場合は、当
該トランジスタを外部メモリ１０５６やＣＰＵに適用することにより、消費電力が十分に
低減された信頼性の高いテレビジョン装置１０５０とすることができる。
【符号の説明】
【０２８５】
１００    スパッタリング用ターゲット
１０２    スパッタリング粒子
１０４    酸化物半導体膜
１０６    プラズマ空間
１０８    下地膜
１１０    イオン
１１２    酸化物半導体膜
１５１    拡大部
２００ａ    領域
２００ｂ    領域
２５０    メモリセル
２５１    メモリセルアレイ
２５１ａ    メモリセルアレイ
２５１ｂ    メモリセルアレイ
２５３    周辺回路
２５４    容量素子
２６０    トランジスタ
２６２    トランジスタ
２６４    容量素子
３００    トランジスタ
３０１    基板
３０２    ゲート電極層
３０３    絶縁層
３０４    酸化物半導体膜
３０５ａ    ソース電極層
３０５ｂ    ドレイン電極層
３０６ａ    ソース電極層
３０６ｂ    ドレイン電極層
３０６    絶縁層
３０７    絶縁層
３１０    トランジスタ
３１４    酸化物半導体膜
３１４ａ    酸化物半導体膜
３１４ｂ    酸化物半導体膜
３２０    トランジスタ
３２４    酸化物半導体膜
３２４ａ    酸化物半導体膜
３２４ｂ    酸化物半導体膜
３２４ｃ    酸化物半導体膜
３５０    トランジスタ
３５１    絶縁層
３５２    絶縁層
３６０    トランジスタ
３６１    トランジスタ
３６４    酸化物半導体膜
３６４ａ    酸化物半導体膜
３６４ｂ    酸化物半導体膜
３６４ｃ    酸化物半導体膜
３６４ｄ    側壁保護層
３７０    トランジスタ
３８０    領域
４１０    領域
８０１    トランジスタ
８０２    トランジスタ
８０３    トランジスタ
８０４    トランジスタ
８１１    トランジスタ
８１２    トランジスタ
８１３    トランジスタ
８１４    トランジスタ
９０１    ＲＦ回路
９０２    アナログベースバンド回路
９０３    デジタルベースバンド回路
９０４    バッテリー
９０５    電源回路
９０６    アプリケーションプロセッサ
９０７    ＣＰＵ
９０８    ＤＳＰ
９１０    フラッシュメモリ
９１１    ディスプレイコントローラ
９１２    メモリ回路
９１３    ディスプレイ
９１４    表示部
９１５    ソースドライバ
９１６    ゲートドライバ
９１７    音声回路
９１８    キーボード
９１９    タッチセンサ
１００１    本体
１００２    筐体
１００３ａ    表示部
１００３ｂ    表示部
１００４    キーボードボタン
１０２１    本体
１０２２    固定部
１０２３    表示部
１０２４    操作ボタン
１０２５    外部メモリスロット
１０３０    筐体
１０３１    筐体
１０３２    表示パネル
１０３３    スピーカー
１０３４    マイクロフォン
１０３５    操作キー
１０３６    ポインティングデバイス
１０３７    カメラ用レンズ
１０３８    外部接続端子
１０４０    太陽電池セル
１０４１    外部メモリスロット
１０５０    テレビジョン装置
１０５１    筐体
１０５２    記憶媒体再生録画部
１０５３    表示部
１０５４    外部接続端子
１０５５    スタンド
１０５６    外部メモリ
【図１】
2018139316.tif 000003
【図２】
2018139316.tif 000004
【図３】
2018139316.tif 000005
【図４】
2018139316.tif 000006
【図５】
2018139316.tif 000007
【図６】
2018139316.tif 000008
【図７】
2018139316.tif 000009
【図８】
2018139316.tif 000010
【図９】
2018139316.tif 000011
【図１０】
2018139316.tif 000012
【図１１】
2018139316.tif 000013
【図１２】
2018139316.tif 000014
【図１３】
2018139316.tif 000015
【図１４】
2018139316.tif 000016